(57)【要約】      （修正有）【課題】意匠性が向上した表示体、および表示体の意匠性を向上させることのできる粘着シートを提供する。【解決手段】表示部と非表示部とを有するとともに、少なくとも、第１の表示体構成部材２１と、第２の表示体構成部材２２と、それら一の表示体構成部材２１および他の表示体構成部材２２を貼合する粘着剤層１１とを備えた表示体２であって、表示部における粘着剤層１１の全光線透過率が３％以上であり、ＣＩＥ１９７６Ｌ*ａ*ｂ*表色系により規定される、表示部の明度Ｌ*をＬ*２、表示部の色度ａ*をａ*２、表示部の色度ｂ*をｂ*２とし、非表示部の明度Ｌ*をＬ*３、非表示部の色度ａ*をａ*３、非表示部の色度ｂ*をｂ*３としたときに、以下の式（Ｉ）によって算出される色差ΔＥが、２．００以下である表示体２。2020192708.tif 000012【選択図】図１
2020192708.tif 000002
【特許請求の範囲】
【請求項１】
表示部と非表示部とを有するとともに、少なくとも、一の表示体構成部材と、他の表示体構成部材と、前記一の表示体構成部材および前記他の表示体構成部材を貼合する粘着剤層とを備えた表示体であって、
前記表示部における前記粘着剤層の全光線透過率が、３％以上であり、
ＣＩＥ１９７６Ｌ*ａ*ｂ*表色系により規定される、前記表示部の明度Ｌ*をＬ*２、前記表示部の色度ａ*をａ*２、前記表示部の色度ｂ*をｂ*２とし、前記非表示部の明度Ｌ*をＬ*３、前記非表示部の色度ａ*をａ*３、前記非表示部の色度ｂ*をｂ*３としたときに、以下の式（Ｉ）によって算出される色差ΔＥが、２．００以下である
【数１】
2020192708.tif 000010
ことを特徴とする表示体。
【請求項２】
前記非表示部のＬ*３が０．１〜５０であり、前記非表示部のａ*３が−２０〜２０であり、前記非表示部のｂ*３が−２０〜２０であることを特徴とする請求項１に記載の表示体。
【請求項３】
前記非表示部が、黒色であることを特徴とする請求項１または２に記載の表示体。
【請求項４】
前記一の表示体構成部材および前記他の表示体構成部材の少なくとも一方は、前記粘着剤層側の面に凸部を有しており、
前記凸部が、前記非表示部の一部または全部を構成する
ことを特徴とする請求項１〜３のいずれか一項に記載の表示体。
【請求項５】
表示部および非表示部を有する表示体を構成する一の表示体構成部材と他の表示体構成部材とを貼合するための粘着剤層を備えた粘着シートであって、
前記粘着剤層の全光線透過率が、３％以上であり、
前記一の表示体構成部材と前記他の表示体構成部材とを前記粘着剤層によって貼合して得られる前記表示体において、ＣＩＥ１９７６Ｌ*ａ*ｂ*表色系により規定される、前記表示部の明度Ｌ*をＬ*２、前記表示部の色度ａ*をａ*２、前記表示部の色度ｂ*をｂ*２とし、前記非表示部の明度Ｌ*をＬ*３、前記非表示部の色度ａ*をａ*３、前記非表示部の色度ｂ*をｂ*３としたときに、以下の式（Ｉ）によって算出される色差ΔＥが、２．００以下となるように、前記粘着剤層が着色されている
【数２】
2020192708.tif 000011
ことを特徴とする粘着シート。
【請求項６】
ＣＩＥ１９７６Ｌ*ａ*ｂ*表色系により規定される、前記粘着剤層の明度Ｌ*をＬ*１、前記粘着剤層の色度ａ*をａ*１、前記粘着剤層の色度ｂ*をｂ*１としたときに、前記粘着剤層のＬ*１が５〜９５であり、前記粘着剤層のａ*１が−２０〜２０であり、前記粘着剤層のｂ*１が−２０〜２０であることを特徴とする請求項５に記載の粘着シート。
【請求項７】
前記粘着剤層のヘイズ値が、０．１％以上、８０％以下であることを特徴とする請求項５または６に記載の粘着シート。
【請求項８】
前記粘着剤層を構成する粘着剤が、着色剤を含有することを特徴とする請求項５〜７のいずれか一項に記載の粘着シート。
【請求項９】
前記着色剤が、黒色の顔料または染料であることを特徴とする請求項８に記載の粘着シート。
【請求項１０】
２枚の剥離シートと、
前記２枚の剥離シートの剥離面と接するように前記剥離シートに挟持された前記粘着剤層と
を備えることを特徴とする請求項５〜９のいずれか一項に記載の粘着シート。
【発明の詳細な説明】
【技術分野】
【０００１】
本発明は、車載用等として好適な表示体、および当該表示体に使用される粘着シートに関するものである。
【背景技術】
【０００２】
近年の表示体（ディスプレイ）、例えば、自動車のインストルメントパネル、カーナビゲーションシステム、コンソールに設けられた各種計器等における車載用の表示体、一般ユーザ用のタブレット端末等の表示体、商業用のタブレット端末やデジタルサイネージ等の表示体、屋外用のデジタルサイネージ等の表示体では、液晶表示装置や有機エレクトロルミネッセンス装置等の画像表示装置が使用されることが多くなっている。
【０００３】
上記のように車載用を始めとした表示体においては、当該表示体の消灯時に、当該表示体の表示部と、非表示部、例えば枠材等の周辺部材との外観を調和させて、意匠性を向上させることが要求されることがある。そのためには、表示体を着色することが考えられ、例えば特許文献１〜４には、表示体の着色に関する発明が開示されている。
【先行技術文献】
【特許文献】
【０００４】
【特許文献１】特開２０００−３１３８７１号公報
【特許文献２】特開２００９−１８８２９８号公報
【特許文献３】特開２０１２−２３４０２８号公報
【特許文献４】特開２０１７−５７３７５号公報
【発明の概要】
【発明が解決しようとする課題】
【０００５】
しかしながら、上記特許文献１〜４に開示された技術は、いずれも着色の目的が異なるため、表示体の消灯時に表示部と非表示部との外観を調和させて、意匠性を向上させることはできなかった。
【０００６】
本発明は、上記のような実状に鑑みてなされたものであり、意匠性が向上した表示体、および表示体の意匠性を向上させることのできる粘着シートを提供することを目的とする。
【課題を解決するための手段】
【０００７】
上記目的を達成するために、第１に本発明は、表示部と非表示部とを有するとともに、少なくとも、一の表示体構成部材と、他の表示体構成部材と、前記一の表示体構成部材および前記他の表示体構成部材を貼合する粘着剤層とを備えた表示体であって、前記表示部における前記粘着剤層の全光線透過率が、３％以上であり、ＣＩＥ１９７６Ｌ*ａ*ｂ*表色系により規定される、前記表示部の明度Ｌ*をＬ*２、前記表示部の色度ａ*をａ*２、前記表示部の色度ｂ*をｂ*２とし、前記非表示部の明度Ｌ*をＬ*３、前記非表示部の色度ａ*をａ*３、前記非表示部の色度ｂ*をｂ*３としたときに、以下の式（Ｉ）によって算出される色差ΔＥが、２．００以下である
【数１】
2020192708.tif 000003
ことを特徴とする表示体を提供する（発明１）。
【０００８】
上記発明（発明１）においては、全光線透過率が３％以上であることにより、表示体の点灯時に画像・映像の視認性を確保することができる。また、色差ΔＥが上記であることにより、表示体の消灯時に表示部と非表示部との外観調和性が図られ、意匠性が向上したものとなる。
【０００９】
上記発明（発明１）においては、前記非表示部のＬ*３が０．１〜５０であり、前記非表示部のａ*３が−２０〜２０であり、前記非表示部のｂ*３が−２０〜２０であることが好ましい（発明２）。
【００１０】
上記発明（発明１，２）においては、前記非表示部が、黒色であることが好ましい（発明３）。
【００１１】
上記発明（発明１〜３）においては、前記一の表示体構成部材および前記他の表示体構成部材の少なくとも一方は、前記粘着剤層側の面に凸部を有しており、前記凸部が、前記非表示部の一部または全部を構成することが好ましい（発明４）。
【００１２】
第２に本発明は、表示部および非表示部を有する表示体を構成する一の表示体構成部材と他の表示体構成部材とを貼合するための粘着剤層を備えた粘着シートであって、前記粘着剤層の全光線透過率が、３％以上であり、前記一の表示体構成部材と前記他の表示体構成部材とを前記粘着剤層によって貼合して得られる前記表示体において、ＣＩＥ１９７６Ｌ*ａ*ｂ*表色系により規定される、前記表示部の明度Ｌ*をＬ*２、前記表示部の色度ａ*をａ*２、前記表示部の色度ｂ*をｂ*２とし、前記非表示部の明度Ｌ*をＬ*３、前記非表示部の色度ａ*をａ*３、前記非表示部の色度ｂ*をｂ*３としたときに、以下の式（Ｉ）によって算出される色差ΔＥが、２．００以下となるように、前記粘着剤層が着色されている
【数２】
2020192708.tif 000004
ことを特徴とする粘着シートを提供する（発明５）。
【００１３】
上記発明（発明５）においては、ＣＩＥ１９７６Ｌ*ａ*ｂ*表色系により規定される、前記粘着剤層の明度Ｌ*をＬ*１、前記粘着剤層の色度ａ*をａ*１、前記粘着剤層の色度ｂ*をｂ*１としたときに、前記粘着剤層のＬ*１が５〜９５であり、前記粘着剤層のａ*１が−２０〜２０であり、前記粘着剤層のｂ*１が−２０〜２０であることが好ましい（発明６）。
【００１４】
上記発明（発明５，６）においては、前記粘着剤層のヘイズ値が、０．１％以上、８０％以下であることが好ましい（発明７）。
【００１５】
上記発明（発明５〜７）においては、前記粘着剤層を構成する粘着剤が、着色剤を含有することが好ましい（発明８）。
【００１６】
上記発明（発明８）においては、前記着色剤が、黒色の顔料または染料であることが好ましい（発明９）。
【００１７】
上記発明（発明５〜９）においては、２枚の剥離シートと、前記２枚の剥離シートの剥離面と接するように前記剥離シートに挟持された前記粘着剤層とを備えることが好ましい（発明１０）。
【発明の効果】
【００１８】
本発明に係る表示体は、消灯時に表示部と非表示部との外観が調和して、意匠性が向上したものとなる。また、本発明に係る粘着シートによれば、表示体の意匠性を向上させることができる。
【図面の簡単な説明】
【００１９】
【図１】本発明の一実施形態に係る表示体の断面図である。
【図２】本発明の一実施形態に係る粘着シートの断面図である。
【図３】本発明の他の実施形態に係る表示体の断面図である。
【発明を実施するための形態】
【００２０】
以下、本発明の実施形態について説明する。
〔表示体〕
本発明の一実施形態に係る表示体（ディスプレイ）は、表示部と非表示部とを有するとともに、少なくとも、一の表示体構成部材と、他の表示体構成部材と、一の表示体構成部材および他の表示体構成部材を貼合する粘着剤層とを備えている。
【００２１】
本実施形態に係る表示体の種類としては、例えば、自動車のインストルメントパネル、カーナビゲーションシステム、コンソールに設けられた各種計器等における車載用の表示体、一般ユーザ用のタブレット端末等の表示体、商業用のタブレット端末やデジタルサイネージ等の表示体、屋外用のデジタルサイネージ等の表示体などが挙げられる。ただし、本発明に係る表示体は、これらに限定されるものではない。
【００２２】
また、本実施形態に係る表示体の表示装置としての種類としては、例えば、液晶（ＬＣＤ）ディスプレイ、発光ダイオード（ＬＥＤ）ディスプレイ、有機エレクトロルミネッセンス（有機ＥＬ）ディスプレイ、電子ペーパー等が挙げられ、タッチパネルであってもよい。
【００２３】
本実施形態における表示体の表示部とは、上記のような表示装置によって画像・映像が表示される部分をいう。また、本実施形態における表示体の非表示部とは、表示体において画像・映像が表示されない部分をいい、例えば、表示体構成部材に額縁状に形成された印刷層の部分や、表示体構成部材の周辺等に設けられた部材、画面を仕切る部材等の部材の部分が該当する。
【００２４】
本実施形態に係る表示体では、上記表示部における粘着剤層の全光線透過率が、３％以上である。全光線透過率が３％以上であることにより、表示体の点灯時に画像・映像の視認性を確保することができる。なお、本明細書における全光線透過率は、ＪＩＳ  Ｋ７３６１−１：１９９７に準拠して測定した値である。
【００２５】
また、本実施形態に係る表示体では、ＣＩＥ１９７６Ｌ*ａ*ｂ*表色系により規定される、表示部の明度Ｌ*をＬ*２、表示部の色度ａ*をａ*２、表示部の色度ｂ*をｂ*２とし、非表示部の明度Ｌ*をＬ*３、非表示部の色度ａ*をａ*３、非表示部の色度ｂ*をｂ*３としたときに、以下の式（Ｉ）によって算出される色差ΔＥが、２．００以下である。
【数３】
2020192708.tif 000005
【００２６】
本実施形態に係る表示体では、色差ΔＥが上記であることにより、表示体の消灯時に表示部と非表示部との外観調和性が図られ、意匠性が向上したものとなる。なお、本明細書における明度Ｌ*、色度ａ*およびｂ*の測定方法は、後述する試験例に示す通りである。
【００２７】
画像・映像の視認性の観点から、表示部における粘着剤層の全光線透過率は、３％以上であり、好ましくは１０％以上であり、より好ましくは２５％以上であり、特に好ましくは４０％以上であり、さらに好ましくは５０％以上である。全光線透過率の上限値は、通常、１００％以下であり、上記色差ΔＥとの関係を考慮すると、９８％以下であることが好ましく、９０％以下であることがより好ましく、特に８０％以下であることが好ましく、さらには７０％以下であることが好ましく、５７％以下であることが最も好ましい。
【００２８】
また、表示部と非表示部との外観調和性の観点から、上記色差ΔＥは、２．００以下であり、好ましくは１．８０以下であり、より好ましくは１．５０以下であり、特に好ましくは１．２０以下であり、画像・映像の視認性を考慮すると、１．００以下であることがさらに好ましく、０．８０以下であることが最も好ましい。色差ΔＥの下限値は特に限定されず、最も小さい値は０であるが、上記全光線透過率との関係を考慮すると、０．０１以上であることが好ましく、特に０．０５以上であることが好ましく、さらには０．１以上であることが好ましい。
【００２９】
非表示部のＬ*３は０．１〜５０であり、非表示部のａ*３は−２０〜２０であり、非表示部のｂ*３は−２０〜２０であることが好ましく、非表示部のＬ*３は０．５〜３０であり、非表示部のａ*３は−１０〜１０であり、非表示部のｂ*３は−１０〜１０であることがより好ましく、特に非表示部のＬ*３は１．０〜１０であり、非表示部のａ*３は−５〜５であり、非表示部のｂ*３は−５〜５であることが好ましく、さらに非表示部のＬ*３は２．０〜５．０であり、非表示部のａ*３は−１〜１であり、非表示部のｂ*３は−１〜１であることが好ましい。これにより、上記の色差ΔＥが満たされ易くなるとともに、表示体における非表示部として好ましい色味を有するものとなる。当該非表示部は、具体的には黒色であることが好ましい。
【００３０】
一方、表示部のＬ*２は０．１〜５０であり、表示部のａ*２は−２０〜２０であり、表示部のｂ*２は−２０〜２０であることが好ましく、表示部のＬ*２は０．５〜３０であり、表示部のａ*２は−１０〜１０であり、表示部のｂ*２は−１０〜１０であることがより好ましく、特に表示部のＬ*２は１．０〜１０であり、表示部のａ*２は−５〜５であり、表示部のｂ*２は−５〜５であることが好ましく、さらには表示部のＬ*２は２．０〜５．０であり、表示部のａ*２は−１〜１であり、表示部のｂ*２は−１〜１であることが好ましい。これにより、上記の色差ΔＥが満たされ易くなるとともに、表示体の消灯時において、表示体における表示部として好ましい色味を有するものとなる。当該表示部は、具体的には黒色であることが好ましい。
【００３１】
また、ＣＩＥ１９７６Ｌ*ａ*ｂ*表色系により規定される、本実施形態で使用される粘着剤層の明度Ｌ*をＬ*１、粘着剤層の色度ａ*をａ*１、粘着剤層の色度ｂ*をｂ*１としたときに、粘着剤層のＬ*１は５〜９５であり、粘着剤層のａ*１は−２０〜２０であり、粘着剤層のｂ*１は−２０〜２０であることが好ましく、特に粘着剤層のＬ*１は８〜９３であり、粘着剤層のａ*１は−１０〜１０であり、粘着剤層のｂ*１は−１０〜１０であることが好ましく、さらには粘着剤層のＬ*１は１０〜９０であり、粘着剤層のａ*１は−５〜５であり、粘着剤層のｂ*１は−５〜５であることが好ましい。これにより、上記の色差ΔＥおよび全光線透過率が満たされ易くなる。上記粘着剤層は、具体的には黒色に着色されていることが好ましい。
【００３２】
上記式（Ｉ）における、表示部の明度Ｌ*２と非表示部の明度Ｌ*３との差分（Ｌ*２−Ｌ*３）は、−２．００〜２．００であることが好ましいが、表示部の色度ａ*２と非表示部の色度ａ*３との差分（ａ*２−ａ*３）および表示部の色度ｂ*２と非表示部の色度ｂ*３との差分（ｂ*２−ｂ*３）との関係を考慮すると、−１．５０〜１．５０であることが好ましく、−１．００〜１．００であることがより好ましく、特に−０．８０〜０．８０であることが好ましく、さらには−０．６０〜０．６０であることが好ましく、−０．４０〜０．４０であることが最も好ましい。これにより、上述した色差ΔＥが満たされ易くなる。
【００３３】
上記式（Ｉ）における、表示部の色度ａ*２と非表示部の色度ａ*３との差分（ａ*２−ａ*３）は、−２．００〜２．００であることが好ましいが、表示部の明度Ｌ*２と非表示部の明度Ｌ*３との差分（Ｌ*２−Ｌ*３）および表示部の色度ｂ*２と非表示部の色度ｂ*３との差分（ｂ*２−ｂ*３）との関係を考慮すると、−１．５０〜１．５０であることが好ましく、−１．００〜１．００であることがより好ましく、特に−０．８０〜０．８０であることが好ましく、さらには−０．６０〜０．６０であることが好ましく、−０．５４〜０．５４であることが最も好ましい。これにより、上述した色差ΔＥが満たされ易くなる。
【００３４】
上記式（Ｉ）における、表示部の色度ｂ*２と非表示部の色度ｂ*３との差分（ｂ*２−ｂ*３）は、−２．００〜２．００であることが好ましいが、表示部の明度Ｌ*２と非表示部の明度Ｌ*３との差分（Ｌ*２−Ｌ*３）および表示部の色度ａ*２と非表示部の色度ａ*３との差分（ａ*２−ａ*３）との関係を考慮すると、−１．５０〜１．５０であることが好ましく、−１．００〜１．００であることがより好ましく、特に−０．８０〜０．８０であることが好ましく、さらには−０．５０〜０．５０であることが好ましく、−０．２５〜０．２５であることが最も好ましい。これにより、上述した色差ΔＥが満たされ易くなる。
【００３５】
ここで、上記一の表示体構成部材および他の表示体構成部材の少なくとも一方は、粘着剤層によって貼合される側の面に凸部を有していてもよい。この場合、その凸部が、上記非表示部の一部または全部を構成していてもよい。かかる凸部としては、表示体構成部材の粘着剤層側に平面視額縁状に形成された印刷層などが挙げられる。このような凸部を有する表示体の一例を、以下、図面を参照して説明する。
【００３６】
図１に示すように、本実施形態に係る表示体２は、第１の表示体構成部材２１（一の表示体構成部材）と、第２の表示体構成部材２２（他の表示体構成部材）と、それらの間に位置し、第１の表示体構成部材２１および第２の表示体構成部材２２を互いに貼合する粘着剤層１１とを備えて構成される。本実施形態では、第１の表示体構成部材２１が、粘着剤層１１側の面に、凸部の一例である印刷層３を有している。この凸部としての印刷層３は、当該印刷層３が存在しない部分に対して段差となっている。
【００３７】
第１の表示体構成部材２１は、ガラス板、プラスチック板等の他、それらを含む積層体などからなる保護パネルであることが好ましく、特に、プラスチック板、またはプラスチック板を含む積層体などからなる保護パネルであることが好ましい。この場合、印刷層３は、第１の表示体構成部材２１における粘着剤層１１側に、額縁状に形成されることが一般的である。
【００３８】
上記ガラス板としては、特に限定されることなく、例えば、化学強化ガラス、無アルカリガラス、石英ガラス、ソーダライムガラス、バリウム・ストロンチウム含有ガラス、アルミノケイ酸ガラス、鉛ガラス、ホウケイ酸ガラス、バリウムホウケイ酸ガラス等が挙げられる。ガラス板の厚さは、特に限定されないが、通常は０．１〜５ｍｍであり、好ましくは０．２〜２ｍｍである。
【００３９】
上記プラスチック板としては、特に限定されることなく、例えば、ポリカーボネート樹脂（ＰＣ）板、ポリメタクリル酸メチル樹脂（ＰＭＭＡ）板等のアクリル樹脂板、ポリカーボネート樹脂板にポリメタクリル酸メチル樹脂層等のアクリル樹脂層を積層したプラスチック板などが挙げられる。なお、上記のポリカーボネート樹脂板は、それを構成する材料として、ポリカーボネート樹脂以外の樹脂を含有してもよく、また、上記のアクリル樹脂板は、それを構成する材料として、アクリル樹脂以外の樹脂を含有してもよい。なお、このプラスチック板は、紫外線吸収剤入りのものであってもよい。
【００４０】
プラスチック板の厚さは、特に限定されないが、通常は０．２〜５ｍｍであり、好ましくは０．４〜３ｍｍであり、特に好ましくは０．６〜２．５ｍｍである。
【００４１】
上記ガラス板やプラスチック板の片面または両面には、各種の機能層（透明導電膜、金属層、シリカ層、ハードコート層、防眩層等）が設けられていてもよいし、光学部材が積層されていてもよい。また、透明導電膜および金属層は、パターニングされていてもよい。
【００４２】
第２の表示体構成部材２２は、第１の表示体構成部材２１に貼付されるべき光学部材、表示体モジュール（例えば、液晶（ＬＣＤ）モジュール、発光ダイオード（ＬＥＤ）モジュール、有機エレクトロルミネッセンス（有機ＥＬ）モジュール等）、表示体モジュールの一部としての光学部材、または表示体モジュールを含む積層体であることが好ましい。
【００４３】
上記光学部材としては、例えば、飛散防止フィルム、偏光板（偏光フィルム）、偏光子、位相差板（位相差フィルム）、視野角補償フィルム、輝度向上フィルム、コントラスト向上フィルム、液晶ポリマーフィルム、拡散フィルム、半透過反射フィルム、透明導電性フィルム等が挙げられる。飛散防止フィルムとしては、基材フィルムの片面にハードコート層が形成されてなるハードコートフィルム等が例示される。
【００４４】
印刷層３を構成する材料は特に限定されることなく、印刷用の公知の材料が使用される。印刷層３の厚さ、すなわち段差の高さの下限値は、３μｍ以上であることが好ましく、５μｍ以上であることがより好ましく、７μｍ以上であることが特に好ましく、１０μｍ以上であることがさらに好ましい。段差の高さの下限値が上記であることにより、電気配線を視認者側から見えなくする等の隠蔽性を十分に確保することができる。また、段差の高さの上限値は、５０μｍ以下であることが好ましく、３５μｍ以下であることがより好ましく、２５μｍ以下であることが特に好ましく、２０μｍ以下であることがさらに好ましい。段差の高さの上限値が上記であることにより、当該印刷層３に対する粘着剤層１１の段差追従性の悪化を防止することができる。
【００４５】
粘着剤層１１は、次に説明する粘着シートの粘着剤層によって好ましく形成することができる。ただし、前述した物性を満たす限り、本発明はこれに限定されるものではない。
【００４６】
〔粘着シート〕
本発明の一実施形態に係る粘着シートは、表示部および非表示部を有する表示体を構成する一の表示体構成部材と他の表示体構成部材とを貼合するための粘着剤層を備えており、好ましくは、当該粘着剤層の片面または両面に剥離シートを積層してなる。
【００４７】
本実施形態における粘着剤層は、全光線透過率が３％以上であり、前述した色差ΔＥが２．００以下を満たすように着色されたものである。それらの好ましい範囲、ならびに本実施形態における粘着剤層の明度Ｌ*（＝Ｌ*１）、粘着剤層の色度ａ*（＝ａ*１）および粘着剤層の色度ｂ*（＝ｂ*１）の好ましい範囲は、前述した通りである。
【００４８】
本実施形態に係る粘着シートの一例としての具体的構成を図２に示す。
図２に示すように、粘着シート１は、２枚の剥離シート１２ａ，１２ｂと、それら２枚の剥離シート１２ａ，１２ｂの剥離面と接するように当該２枚の剥離シート１２ａ，１２ｂに挟持された粘着剤層１１とから構成される。なお、本明細書における剥離シートの剥離面とは、剥離シートにおいて剥離性を有する面をいい、剥離処理を施した面および剥離処理を施さなくても剥離性を示す面のいずれをも含むものである。
【００４９】
１．各部材
１−１．粘着剤層
本実施形態に係る粘着シート１の粘着剤層１１を構成する粘着剤の種類は、特に限定されず、例えば、アクリル系粘着剤、ポリエステル系粘着剤、ポリウレタン系粘着剤、ゴム系粘着剤、シリコーン系粘着剤等のいずれであってもよい。また、当該粘着剤は、エマルション型、溶剤型または無溶剤型のいずれでもよく、架橋タイプまたは非架橋タイプのいずれであってもよい。それらの中でも、粘着物性、光学特性等に優れるアクリル系粘着剤が好ましい。
【００５０】
また、アクリル系粘着剤としては、活性エネルギー線硬化性のものであってもよいし、活性エネルギー線非硬化性のものであってもよい。また、アクリル系粘着剤としては、架橋タイプのものが好ましく、さらには熱架橋タイプのものが好ましい。
【００５１】
上記粘着剤は、具体的には、（メタ）アクリル酸エステル重合体（Ａ）と、架橋剤（Ｂ）と、着色剤（Ｃ）とを含有する粘着性組成物（以下「粘着性組成物Ｐ」という場合がある。）を架橋してなるものであることが好ましい。また、上記粘着剤を活性エネルギー線硬化性の粘着剤とする場合には、粘着性組成物Ｐは、さらに活性エネルギー線硬化性成分（Ｄ）を含有することが好ましい。
【００５２】
かかる粘着性組成物Ｐから得られる粘着剤は、優れた光学特性、粘着力、耐久性（高温高湿条件下での段差追従性、耐ブリスター性）等を発揮し得る。なお、本明細書において、（メタ）アクリル酸とは、アクリル酸及びメタクリル酸の両方を意味する。他の類似用語も同様である。また、「重合体」には「共重合体」の概念も含まれるものとする。
【００５３】
（１）粘着性組成物の成分
（１−１）（メタ）アクリル酸エステル重合体（Ａ）
本実施形態における（メタ）アクリル酸エステル重合体（Ａ）は、当該重合体を構成するモノマー単位として、架橋剤（Ｂ）と反応する反応性基を分子内に有する反応性基含有モノマーを含むことが好ましい。この反応性基含有モノマー由来の反応性基が架橋剤（Ｂ）と反応して、架橋構造（三次元網目構造）が形成され、所望の凝集力を有する粘着剤が得られる。
【００５４】
上記反応性基含有モノマーとしては、分子内に水酸基を有するモノマー（水酸基含有モノマー）、分子内にカルボキシ基を有するモノマー（カルボキシ基含有モノマー）、分子内にアミノ基を有するモノマー（アミノ基含有モノマー）などが好ましく挙げられる。これらの中でも、架橋剤（Ｂ）との反応性に優れる水酸基含有モノマーまたはカルボキシ基含有モノマーが好ましく、水酸基含有モノマーおよびカルボキシ基含有モノマーを併用してもよい。
【００５５】
水酸基含有モノマーとしては、例えば、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチルなどの（メタ）アクリル酸ヒドロキシアルキルエステル等が挙げられる。中でも、得られる（メタ）アクリル酸エステル重合体（Ａ）における水酸基の架橋剤（Ｂ）との反応性および他の単量体との共重合性の点から、炭素数が１〜４のヒドロキシアルキル基を有する（メタ）アクリル酸ヒドロキシアルキルエステルが好ましい。具体的には、例えば、（メタ）アクリル酸２−ヒドロキシエチル、（メタ）アクリル酸４−ヒドロキシブチル等が好ましく挙げられ、特に、アクリル酸２−ヒドロキシエチルまたはアクリル酸４−ヒドロキシブチルが好ましく挙げられる。これらは単独で用いてもよいし、２種以上を組み合わせて用いてもよい。
【００５６】
カルボキシ基含有モノマーとしては、例えば、アクリル酸、メタクリル酸、クロトン酸、マレイン酸、イタコン酸、シトラコン酸等のエチレン性不飽和カルボン酸が挙げられる。中でも、得られる（メタ）アクリル酸エステル重合体（Ａ）におけるカルボキシ基の架橋剤（Ｂ）との反応性および他の単量体との共重合性の点からアクリル酸が好ましい。これらは単独で用いてもよいし、２種以上を組み合わせて用いてもよい。
【００５７】
アミノ基含有モノマーとしては、例えば、（メタ）アクリル酸アミノエチル、（メタ）アクリル酸ｎ−ブチルアミノエチル等が挙げられる。これらは単独で用いてもよいし、２種以上を組み合わせて用いてもよい。
【００５８】
（メタ）アクリル酸エステル重合体（Ａ）は、当該重合体を構成するモノマー単位として、反応性基含有モノマーを、下限値として１質量％以上含有することが好ましく、特に５質量％以上含有することが好ましく、さらには１０質量％以上含有することが好ましく、反応性基含有モノマーが水酸基含有モノマーの場合には、１５質量％以上含有することが好ましく、２０質量％以上含有することが特に好ましい。また、（メタ）アクリル酸エステル重合体（Ａ）は、当該重合体を構成するモノマー単位として、反応性基含有モノマーを、上限値として３５質量％以下含有することが好ましく、特に３０質量％以下含有することが好ましく、さらには２５質量％以下含有することが好ましい。（メタ）アクリル酸エステル重合体（Ａ）がモノマー単位として上記の量で反応性基含有モノマーを含有すると、得られる粘着剤において良好な架橋構造が形成され、所望の凝集力が得られる。また、粘着剤中における着色剤（Ｃ）の分散性が良好になる傾向があり、得られる粘着剤は、前述した光学物性の再現性および均一性が良好なものとなり、前述した色差ΔＥを満たし易くなる。さらに、反応性基含有モノマーが水酸基含有モノマーの場合には、含有量が１５質量％以上であると、粘着剤中に所定量の水酸基が残存することとなる。水酸基は親水性基であり、そのような親水性基が所定量粘着剤中に存在すると、粘着剤が高温高湿条件下に置かれた場合でも、その高温高湿条件下で粘着剤に浸入した水分との相溶性が良く、その結果、常温常湿に戻したときの粘着剤の白化が抑制されることとなる（耐湿熱白化性に優れる）。
【００５９】
また、（メタ）アクリル酸エステル重合体（Ａ）は、当該重合体を構成するモノマー単位として、カルボキシ基含有モノマーを含まないことも好ましい。カルボキシ基は酸成分であるため、カルボキシ基含有モノマーを含有しないことにより、粘着剤の貼付対象に、酸により不具合が生じるもの、例えばスズドープ酸化インジウム（ＩＴＯ）等の透明導電膜や金属膜などが存在する場合にも、酸によるそれらの不具合（腐食、抵抗値変化等）を抑制することができる。ただし、かかる不具合が生じない程度に、カルボキシ基含有モノマーを所定量含有することは許容される。具体的には、（メタ）アクリル酸エステル重合体（Ａ）中に、モノマー単位として、カルボキシ基含有モノマーを０．１質量％以下、好ましくは０．０１質量％以下、さらに好ましくは０．００１質量％以下の量で含有することが許容される。
【００６０】
（メタ）アクリル酸エステル重合体（Ａ）は、当該重合体を構成するモノマー単位として、（メタ）アクリル酸アルキルエステルを含有することが好ましい。これにより、良好な粘着性を発現することができる。アルキル基は、直鎖状または分岐鎖状であってもよい。
【００６１】
（メタ）アクリル酸アルキルエステルとしては、粘着性の観点から、アルキル基の炭素数が１〜２０の（メタ）アクリル酸アルキルエステルが好ましい。アルキル基の炭素数が１〜２０の（メタ）アクリル酸アルキルエステルとしては、例えば、（メタ）アクリル酸メチル、（メタ）アクリル酸エチル、（メタ）アクリル酸プロピル、（メタ）アクリル酸ｎ−ブチル、（メタ）アクリル酸ｎ−ペンチル、（メタ）アクリル酸ｎ−ヘキシル、（メタ）アクリル酸２−エチルヘキシル、（メタ）アクリル酸イソオクチル、（メタ）アクリル酸ｎ−デシル、（メタ）アクリル酸ｎ−ドデシル、（メタ）アクリル酸ミリスチル、（メタ）アクリル酸パルミチル、（メタ）アクリル酸ステアリル等が挙げられる。中でも、粘着性をより向上させる観点から、アルキル基の炭素数が１〜８の（メタ）アクリル酸エステルが好ましく、（メタ）アクリル酸メチル、（メタ）アクリル酸ｎ−ブチルまたは（メタ）アクリル酸２−エチルヘキシルが特に好ましく、メタクリル酸メチル、アクリル酸ｎ−ブチルまたはアクリル酸２−エチルヘキシルがさらに好ましい。なお、これらは単独で用いてもよいし、２種以上を組み合わせて用いてもよい。
【００６２】
（メタ）アクリル酸エステル重合体（Ａ）は、当該重合体を構成するモノマー単位として、（メタ）アクリル酸アルキルエステルを４０質量％以上含有することが好ましく、特に５０質量％以上含有することが好ましく、さらには６０質量％以上含有することが好ましい。（メタ）アクリル酸アルキルエステルの含有量の下限値が上記であると、（メタ）アクリル酸エステル重合体（Ａ）は好適な粘着性を発揮することができる。また、着色剤（Ｃ）の粘着剤中への分散性が良好となる傾向があり、（メタ）アクリル酸エステル重合体（Ａ）は所望の粘着性を損なうことが抑制される。これにより、得られる粘着剤は、好適な粘着性を発揮できるとともに、前述した光学物性の再現性および均一性が良好なものとなり、前述した色差ΔＥを満たし易くなる。また、（メタ）アクリル酸エステル重合体（Ａ）は、当該重合体を構成するモノマー単位として、（メタ）アクリル酸アルキルエステルを９９質量％以下含有することが好ましく、９５質量％以下含有することがより好ましく、特に９０質量％以下含有することが好ましく、さらには８５質量％以下含有することが好ましく、８０質量％以下含有することが最も好ましい。（メタ）アクリル酸アルキルエステルの含有量の上限値が上記であると、（メタ）アクリル酸エステル重合体（Ａ）中に反応性官能基含有モノマー等の他のモノマー成分を好適な量導入することができる。
【００６３】
上記（メタ）アクリル酸エステル重合体（Ａ）は、当該重合体を構成するモノマー単位として、分子内に脂環式構造を有するモノマー（脂環式構造含有モノマー）を含有することも好ましい。脂環式構造含有モノマーは嵩高いため、これを重合体中に存在させることにより、重合体同士の間隔を広げるものと推定され、得られる粘着剤を柔軟性に優れたものとすることができる。これにより、粘着剤は、段差追従性に優れたものとなる。
【００６４】
脂環式構造含有モノマーにおける脂環式構造の炭素環は、飽和構造のものであってもよいし、不飽和結合を一部に有するものであってもよい。また、脂環式構造は、単環の脂環式構造であってもよいし、二環、三環等の多環の脂環式構造であってもよい。得られる（メタ）アクリル酸エステル重合体（Ａ）の相互間の距離を適切にし、粘着剤により高い応力緩和性を付与する観点から、上記脂環式構造は、多環の脂環式構造（多環構造）であることが好ましい。さらに、（メタ）アクリル酸エステル重合体（Ａ）と他の成分との相溶性を考慮して、上記多環構造は、二環から四環であることが特に好ましい。また、上記と同様に応力緩和性を付与する観点から、脂環式構造の炭素数（環を形成している部分の全ての炭素数をいい、複数の環が独立して存在する場合には、その合計の炭素数をいう）は、通常５以上であることが好ましく、７以上であることが特に好ましい。一方、脂環式構造の炭素数の上限は特に制限されないが、上記と同様に相溶性の観点から、１５以下であることが好ましく、１０以下であることが特に好ましい。
【００６５】
上記脂環式構造含有モノマーとしては、具体的には、（メタ）アクリル酸シクロヘキシル、（メタ）アクリル酸ジシクロペンタニル、（メタ）アクリル酸アダマンチル、（メタ）アクリル酸イソボルニル、（メタ）アクリル酸ジシクロペンテニル、（メタ）アクリル酸ジシクロペンテニルオキシエチル等が挙げられ、中でも、より優れた段差追従性を発揮する、（メタ）アクリル酸ジシクロペンタニル（脂環式構造の炭素数：１０）、（メタ）アクリル酸アダマンチル（脂環式構造の炭素数：１０）または（メタ）アクリル酸イソボルニル（脂環式構造の炭素数：７）が好ましく、特に（メタ）アクリル酸イソボルニルが好ましく、さらにアクリル酸イソボルニルが好ましい。これらは、１種を単独で用いてもよいし、２種以上を組み合わせて用いてもよい。
【００６６】
（メタ）アクリル酸エステル重合体（Ａ）は、当該重合体を構成するモノマー単位として脂環式構造含有モノマーを含有する場合、当該脂環式構造含有モノマーを１質量％以上含有することが好ましく、特に４質量％以上含有することが好ましく、さらには８質量％以上含有することが好ましい。また、（メタ）アクリル酸エステル重合体（Ａ）は、当該重合体を構成するモノマー単位として、脂環式構造含有モノマーを３０質量％以下含有することが好ましく、特に２２質量％以下含有することが好ましく、さらには１４質量％以下含有することが好ましい。脂環式構造含有モノマーの含有量が上記の範囲にあることで、得られる粘着剤の段差追従性がより優れるとともに、プラスチックに対する粘着力がより優れたものとなる。
【００６７】
また、上記（メタ）アクリル酸エステル重合体（Ａ）は、当該重合体を構成するモノマー単位として、窒素原子含有モノマーを含有することも好ましい。窒素原子含有モノマーを構成単位として重合体中に存在させることにより、粘着剤に所定の極性を付与し、ガラスのようなある程度の極性を有する被着体に対しても、親和性に優れたものとすることができる。上記窒素原子含有モノマーとしては、（メタ）アクリル酸エステル重合体（Ａ）に適度な剛性を持たせる観点から、窒素含有複素環を有するモノマーが好ましい。また、構成される粘着剤の高次構造中で上記窒素原子含有モノマー由来部分の自由度を高める観点から、当該窒素原子含有モノマーは、（メタ）アクリル酸エステル重合体（Ａ）を形成するための重合に使用される１つの重合性基以外に反応性不飽和二重結合基を含有しないことが好ましい。
【００６８】
窒素含有複素環を有するモノマーとしては、例えば、Ｎ−（メタ）アクリロイルモルホリン、Ｎ−ビニル−２−ピロリドン、Ｎ−（メタ）アクリロイルピロリドン、Ｎ−（メタ）アクリロイルピペリジン、Ｎ−（メタ）アクリロイルピロリジン、Ｎ−（メタ）アクリロイルアジリジン、アジリジニルエチル（メタ）アクリレート、２−ビニルピリジン、４−ビニルピリジン、２−ビニルピラジン、１−ビニルイミダゾール、Ｎ−ビニルカルバゾール、Ｎ−ビニルフタルイミド等が挙げられ、中でも、より優れた粘着力を発揮するＮ−（メタ）アクリロイルモルホリンが好ましく、特にＮ−アクリロイルモルホリンが好ましい。これらは、１種を単独で用いてもよいし、２種以上を組み合わせて用いてもよい。
【００６９】
（メタ）アクリル酸エステル重合体（Ａ）は、当該重合体を構成するモノマー単位として窒素原子含有モノマーを含有する場合、当該窒素原子含有モノマーを１質量％以上含有することが好ましく、特に４質量％以上含有することが好ましく、さらには８質量％以上含有することが好ましい。また、（メタ）アクリル酸エステル重合体（Ａ）は、当該重合体を構成するモノマー単位として、当該窒素原子含有モノマーを２０質量％以下含有することが好ましく、特に１６質量％以下含有することが好ましく、さらには１２質量％以下含有することが好ましい。窒素原子含有モノマーの含有量が上記の範囲内にあると、得られる粘着剤が、ガラスに対する優れた粘着力を十分に発揮することができる。
【００７０】
（メタ）アクリル酸エステル重合体（Ａ）は、所望により、当該重合体を構成するモノマー単位として、他のモノマーを含有してもよい。他のモノマーとしては、反応性官能基含有モノマーの前述した作用を阻害しないためにも、反応性官能基を含有しないモノマーが好ましい。かかるモノマーとしては、例えば、（メタ）アクリル酸メトキシエチル、（メタ）アクリル酸エトキシエチル等の（メタ）アクリル酸アルコキシアルキルエステル、酢酸ビニル、スチレンなどが挙げられる。これらは単独で用いてもよいし、２種以上を組み合わせて用いてもよい。
【００７１】
（メタ）アクリル酸エステル重合体（Ａ）は、直鎖状のポリマーであることが好ましい。直鎖状のポリマーであることにより、分子鎖の絡み合いが起こりやすくなり、凝集力の向上が期待できる。そのため、得られる粘着剤は、好適なゲル分率や粘着力等を発揮し易くなって、高温高湿条件下での段差追従性および耐ブリスター性に優れたものとなり易い。
【００７２】
また、（メタ）アクリル酸エステル重合体（Ａ）は、溶液重合法によって得られた溶液重合物であることが好ましい。溶液重合物であることにより、高分子量のポリマーが得られやすくなり、凝集力の向上が期待できる。そのため、得られる粘着剤は、好適なゲル分率や粘着力等を発揮し易くなって、高温高湿条件下での段差追従性および耐ブリスター性に優れたものとなり易い。
【００７３】
（メタ）アクリル酸エステル重合体（Ａ）の重合態様は、ランダム共重合体であってもよいし、ブロック共重合体であってもよい。
【００７４】
（メタ）アクリル酸エステル重合体（Ａ）の重量平均分子量は、下限値として２０万以上であることが好ましく、特に３０万以上であることが好ましく、さらには４０万以上であることが好ましく、着色剤（Ｃ）の分散性の観点からは、４５万以上であることがさらに好ましい。（メタ）アクリル酸エステル重合体（Ａ）の重量平均分子量の下限値が上記であると、得られる粘着剤のゲル分率や粘着力等の値が好適なものとなり易く、高温高湿条件下での段差追従性および耐ブリスター性がより優れたものとなる。また、着色剤（Ｃ）の粘着剤中への分散性を良好にできる傾向があり、したがって、得られる粘着剤は、前述した光学物性の再現性および均一性が良好なものとなり、前述した色差ΔＥを満たし易くなる。
【００７５】
また、（メタ）アクリル酸エステル重合体（Ａ）の重量平均分子量は、上限値として２００万以下であることが好ましく、１５０万以下であることがより好ましく、特に１００万以下であることが好ましく、さらには８０万以下であることが好ましく、より高い粘着力を発揮し易くなる観点から、６５万以下であることが好ましい。（メタ）アクリル酸エステル重合体（Ａ）の重量平均分子量の上限値が上記であると、得られる粘着剤のゲル分率等の値が好適なものとなり易く、初期の段差追従性がより優れたものとなる。なお、本明細書における重量平均分子量は、ゲルパーミエーションクロマトグラフィー（ＧＰＣ）法により測定した標準ポリスチレン換算の値である。
【００７６】
なお、粘着性組成物Ｐにおいて、（メタ）アクリル酸エステル重合体（Ａ）は、１種を単独で用いてもよいし、２種以上を組み合わせて用いてもよい。
【００７７】
（１−２）架橋剤（Ｂ）
架橋剤（Ｂ）は、粘着性組成物Ｐの加熱により（メタ）アクリル酸エステル重合体（Ａ）を架橋し、三次元網目構造を良好に形成することが可能となる。これにより、得られる粘着剤の凝集力が向上し、高温高湿条件下での段差追従性および耐ブリスター性が優れたものとなる。
【００７８】
上記架橋剤（Ｂ）としては、（メタ）アクリル酸エステル重合体（Ａ）が有する反応性基と反応するものであればよく、例えば、イソシアネート系架橋剤、エポキシ系架橋剤、アミン系架橋剤、メラミン系架橋剤、アジリジン系架橋剤、ヒドラジン系架橋剤、アルデヒド系架橋剤、オキサゾリン系架橋剤、金属アルコキシド系架橋剤、金属キレート系架橋剤、金属塩系架橋剤、アンモニウム塩系架橋剤等が挙げられる。上記の中でも、（メタ）アクリル酸エステル重合体（Ａ）が有する反応性基が水酸基の場合、水酸基との反応性に優れたイソシアネート系架橋剤を使用することが好ましく、（メタ）アクリル酸エステル重合体（Ａ）が有する反応性基がカルボキシ基の場合、カルボキシ基との反応性に優れたエポキシ系架橋剤を使用することが好ましい。なお、架橋剤（Ｂ）は、１種を単独で、または２種以上を組み合わせて使用することができる。
【００７９】
イソシアネート系架橋剤は、少なくともポリイソシアネート化合物を含むものである。ポリイソシアネート化合物としては、例えば、トリレンジイソシアネート、ジフェニルメタンジイソシアネート、キシリレンジイソシアネート等の芳香族ポリイソシアネート、ヘキサメチレンジイソシアネート等の脂肪族ポリイソシアネート、イソホロンジイソシアネート、水素添加ジフェニルメタンジイソシアネート等の脂環式ポリイソシアネートなど、及びそれらのビウレット体、イソシアヌレート体、さらにはエチレングリコール、プロピレングリコール、ネオペンチルグリコール、トリメチロールプロパン、ヒマシ油等の低分子活性水素含有化合物との反応物であるアダクト体などが挙げられる。中でも水酸基との反応性の観点から、トリメチロールプロパン変性の芳香族ポリイソシアネート、特にトリメチロールプロパン変性トリレンジイソシアネートおよびトリメチロールプロパン変性キシリレンジイソシアネートが好ましい。
【００８０】
エポキシ系架橋剤としては、例えば、１，３−ビス（Ｎ，Ｎ−ジグリシジルアミノメチル）シクロヘキサン、Ｎ，Ｎ，Ｎ’，Ｎ’−テトラグリシジル−ｍ−キシリレンジアミン、エチレングリコールジグリシジルエーテル、１，６−ヘキサンジオールジグリシジルエーテル、トリメチロールプロパンジグリシジルエーテル、ジグリシジルアニリン、ジグリシジルアミン等が挙げられる。中でもカルボキシ基との反応性の観点から、１，３−ビス（Ｎ，Ｎ−ジグリシジルアミノメチル）シクロヘキサンが好ましい。
【００８１】
粘着性組成物Ｐ中における架橋剤（Ｂ）の含有量は、（メタ）アクリル酸エステル重合体（Ａ）１００質量部に対して、０．０１質量部以上であることが好ましく、特に０．０３質量部以上であることが好ましく、さらには０．０５質量部以上であることが好ましい。また、当該含有量は、１０質量部以下であることが好ましく、５質量部以下であることがより好ましく、特に１質量部以下であることが好ましく、さらには０．４質量部以下であることが好ましい。架橋剤（Ｂ）の含有量が上記範囲にあることで、得られる粘着剤は、良好な凝集力を発揮し、ゲル分率や粘着力等の値が好適なものとなり易くなって、高温高湿条件下での段差追従性および耐ブリスター性により優れたものとなる。
【００８２】
（１−３）着色剤（Ｃ）
着色剤（Ｃ）は、顔料であってもよいし、染料であってもよい。顔料は、無機系顔料であってもよいし、有機系顔料であってもよい。得られる粘着剤の耐久性の観点からは、無機系顔料が好ましい。着色剤の色は、色差ΔＥが前述した範囲となる色を選択し、一般的には、黒、茶、紺、紫、青等の暗色または濃色であることが好ましく、特に黒色が好ましい。
【００８３】
無機系顔料としては、例えば、カーボンブラック、コバルト系色素、鉄系色素、クロム系色素、チタン系色素、バナジウム系色素、ジルコニウム系色素、モリブデン系色素、ルテニウム系色素、白金系色素、ＩＴＯ（インジウムスズオキサイド）系色素、ＡＴＯ（アンチモンスズオキサイド）系色素等が挙げられる。
【００８４】
また、有機系顔料及び有機系染料としては、例えば、アミニウム系色素、シアニン系色素、メロシアニン系色素、クロコニウム系色素、スクアリウム系色素、アズレニウム系色素、ポリメチン系色素、ナフトキノン系色素、ピリリウム系色素、フタロシアニン系色素、ナフタロシアニン系色素、ナフトラクタム系色素、アゾ系色素、縮合アゾ系色素、インジゴ系色素、ペリノン系色素、ペリレン系色素、ジオキサジン系色素、キナクリドン系色素、イソインドリノン系色素、キノフタロン系色素、ピロール系色素、チオインジゴ系色素、金属錯体系色素（金属錯塩染料）、ジチオール金属錯体系色素、インドールフェノール系色素、トリアリルメタン系色素、アントラキノン系色素、ジオキサジン系色素、ナフトール系色素、アゾメチン系色素、ベンズイミダゾロン系色素、ピランスロン系色素及びスレン系色等が挙げられる。
【００８５】
黒色顔料としては、例えば、カーボンブラック、酸化銅、四三酸化鉄、二酸化マンガン、アニリンブラック、活性炭等が挙げられる。また、黒色染料としては、例えば、高濃度の植物性染料やアゾ系染料等が挙げられる。
【００８６】
なお、上記の顔料又は染料は、目的に応じて、適宜混合して使用することができる。
【００８７】
色差ΔＥの観点からは、上記の着色剤の中でも、カーボンブラック、ニグロシン系黒色染料およびクロム酸塩系黒色染料が好ましい。なお、カーボンブラックは、その表面に対して所定の処理（例えば親溶剤化処理）がされていてもよいし、されていなくてもよい。
【００８８】
上記着色剤は、当該着色剤を酢酸エチルで１万倍希釈した液の、波長７８０ｎｍにおけるヘイズ値と、波長３８０ｎｍにおけるヘイズ値との平均値である平均ヘイズの下限値が、１％以上であるものが好ましく、特に２％以上であるものが好ましく、さらには３％以上であるものが好ましい。また、上記着色剤は、当該平均ヘイズの上限値が、６０％以下であるものが好ましく、４０％以下であるものが好ましく、特に３０％以下であるものが好ましく、さらには２０％以下であるものが好ましく、１０％以下であるものが最も好ましい。このような着色剤を適量に使用することにより、得られる粘着剤は、前述した光学物性の再現性および均一性が良好なものとなり、前述した色差ΔＥを満たし易くすることができる。
【００８９】
また、上記着色剤は、当該着色剤を酢酸エチルで１万倍希釈した液の、波長７８０ｎｍにおけるヘイズ値と、波長３８０ｎｍにおけるヘイズ値との差分の値が、３０ポイント以下であるものが好ましく、２５ポイント以下であるものがより好ましく、特に２０ポイント以下であるものが好ましく、さらには１６ポイント以下であるものが好ましく、１０ポイント以下であるものが最も好ましい。このような着色剤を適量に使用することにより、得られる粘着剤は、前述した光学物性の再現性および均一性が良好なものとなり、前述した色差ΔＥを満たし易くすることができる。
【００９０】
なお、上記ヘイズ値の差分の下限値は、０ポイントであってもよいが、前述した粘着剤層１１の光学物性を好適なものに調整し易くできる観点から、０．１ポイント以上であることが好ましく、０．５ポイント以上であることがより好ましく、特に１ポイント以上であることが好ましく、さらには３ポイント以上であることが好ましい。
【００９１】
上記着色剤を酢酸エチルで１万倍希釈した液の、波長７８０ｎｍにおけるヘイズ値は、０．１〜５０％であることが好ましく、０．５〜４０％であることがより好ましく、特に１〜３０％であることが好ましく、さらには１．５〜２０％であることが好ましく、２〜１０％であることが最も好ましい。また、上記着色剤を酢酸エチルで１万倍希釈した液の、波長３８０ｎｍにおけるヘイズ値は、１〜６０％であることが好ましく、３〜５０％であることがより好ましく、特に６〜４０％であることが好ましく、さらには８〜３０％であることが好ましく、１０〜２０％であることが最も好ましい。これにより、上記のヘイズ値の差分が満たされ易くなる。
【００９２】
さらに、上記着色剤を酢酸エチルで１万倍希釈した液の、波長領域３８０ｎｍ〜７８０ｎｍの５ｎｍピッチの各波長（すなわち、３８０ｎｍ、３８５ｎｍ、３９０ｎｍ、・・・、７７５ｎｍ、７８０ｎｍ）におけるヘイズ値の標準偏差は、１０以下であることが好ましく、８以下であることがより好ましく、特に５以下であることが好ましく、さらには２以下であることが好ましい。上記標準偏差の下限値は、０であることが最も好ましいが、通常は、０．１以上であることが好ましく、特に０．５以上であることが好ましく、さらには１以上であることが好ましい。これにより、得られる粘着剤は、前述した光学物性の再現性および均一性が良好なものとなり、前述した色差ΔＥを満たし易くすることができる。
【００９３】
粘着性組成物Ｐ中における着色剤（Ｃ）の含有量は、（メタ）アクリル酸エステル重合体（Ａ）１００質量部に対して、０．００１質量部以上であることが好ましく、０．００５質量部以上であることがより好ましく、特に０．０１質量部以上であることが好ましく、さらには０．０２質量部以上であることが好ましく、０．０３質量部以上であることが最も好ましい。着色剤（Ｃ）の含有量の下限値が上記であると、前述した全光線透過率の値を所定程度低く調整することができるとともに、前述した色差ΔＥが満たされ易くなる。また、上記含有量は、１．３質量部以下であることが好ましく、１．０質量部以下であることがより好ましく、特に０．４質量部以下であることが好ましく、さらには０．３質量部以下であることが好ましく、０．１５質量部以下が最も好ましい。着色剤（Ｃ）の含有量の上限値が上記であると、得られる粘着剤が好適な光学物性を発揮し易くなって、前述した色差ΔＥおよび前述した全光線透過率がより満たされ易くなる。
【００９４】
（１−４）活性エネルギー線硬化性成分（Ｄ）
粘着性組成物Ｐを架橋してなる粘着剤を活性エネルギー線硬化した粘着剤においては、活性エネルギー線硬化性成分（Ｄ）が互いに重合し、その重合した活性エネルギー線硬化性成分（Ｄ）が（メタ）アクリル酸エステル重合体（Ａ）の架橋構造（三次元網目構造）に絡み付くものと推定される。かかる高次構造を有する粘着剤は、非常に優れた耐久性を発揮し、高温高湿条件下での段差追従性および耐ブリスター性に特に優れたものとなる。
【００９５】
活性エネルギー線硬化性成分（Ｄ）は、活性エネルギー線の照射によって硬化し、上記の効果が得られる成分であれば特に制限されず、モノマー、オリゴマーまたはポリマーのいずれであってもよいし、それらの混合物であってもよい。中でも、耐ブリスター性により優れる多官能アクリレート系モノマーを好ましく挙げることができる。
【００９６】
多官能アクリレート系モノマーとしては、例えば、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ネオペンチルグリコールアジペートジ（メタ）アクリレート、ヒドロキシピバリン酸ネオペンチルグリコールジ（メタ）アクリレート、ジシクロペンタニルジ（メタ）アクリレート、トリシクロデカンジメタノール（メタ）アクリレート、カプロラクトン変性ジシクロペンテニルジ（メタ）アクリレート、エチレンオキシド変性リン酸ジ（メタ）アクリレート、ジ（アクリロキシエチル）イソシアヌレート、アリル化シクロヘキシルジ（メタ）アクリレート、エトキシ化ビスフェノールＡジアクリレート、９，９−ビス［４−（２−アクリロイルオキシエトキシ）フェニル］フルオレン等の２官能型；トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、ε−カプロラクトン変性トリス−（２−（メタ）アクリロキシエチル）イソシアヌレート等の３官能型；ジグリセリンテトラ（メタ）アクリレート、ペンタエリスリトールテトラ（メタ）アクリレート等の４官能型；プロピオン酸変性ジペンタエリスリトールペンタ（メタ）アクリレート等の５官能型；ジペンタエリスリトールヘキサ（メタ）アクリレート、カプロラクトン変性ジペンタエリスリトールヘキサ（メタ）アクリレート等の６官能型などが挙げられる。これらは、１種を単独で用いてもよく、２種以上を組み合わせて用いてもよい。また、（メタ）アクリル酸エステル重合体（Ａ）との相溶性の観点から、多官能アクリレート系モノマーは、分子量１０００未満のものが好ましい。
【００９７】
上記の中でも、得られる粘着剤の耐ブリスター性の観点から、ジ（アクリロキシエチル）イソシアヌレート、トリス（アクリロキシエチル）イソシアヌレート、ε−カプロラクトン変性トリス−（２−（メタ）アクリロキシエチル）イソシアヌレート等の分子内にイソシアヌレート構造を含有する多官能アクリレート系モノマー、またはトリシクロデカンジメタノール（メタ）アクリレート等の分子内に環状構造（特にシクロアルカン構造）を含有する多官能アクリレート系モノマーが好ましく、３官能以上、かつ、分子内にイソシアヌレート構造を含有する多官能アクリレート系モノマー、または２官能以上、かつ、分子内に多環構造（特にシクロアルカンの多環構造）を含有する多官能アクリレート系モノマーがより好ましく、ε−カプロラクトン変性トリス−（２−（メタ）アクリロキシエチル）イソシアヌレートまたはトリシクロデカンジメタノール（メタ）アクリレートが特に好ましく、ε−カプロラクトン変性トリス−（２−アクリロキシエチル）イソシアヌレートまたはトリシクロデカンジメタノールアクリレートがさらに好ましく、ε−カプロラクトン変性トリス−（２−アクリロキシエチル）イソシアヌレートが最も好ましい。
【００９８】
粘着性組成物Ｐ中における活性エネルギー線硬化性成分（Ｄ）の含有量は、（メタ）アクリル酸エステル重合体（Ａ）１００質量部に対して、下限値として１質量部以上であることが好ましく、３質量部以上であることが特に好ましく、４質量部以上であることがさらに好ましい。一方、上記含有量は、活性エネルギー線硬化後の粘着剤の粘着力の観点から、上限値として２０質量部以下であることが好ましく、１２質量部以下であることが特に好ましく、１０質量部以下であることがさらに好ましく、より高い粘着力を発揮し易くなる観点から、９質量部以下であることが好ましい。活性エネルギー線硬化性成分（Ｄ）の含有量が上記範囲にあることで、活性エネルギー線硬化後の粘着剤は、ゲル分率や粘着力等の値が好適なものとなり易くなって、高温高湿条件下での段差追従性および耐ブリスター性により優れたものとなる。
【００９９】
（１−５）光重合開始剤（Ｅ）
粘着性組成物Ｐを硬化させる活性エネルギー線として紫外線を用いる場合には、粘着性組成物Ｐは、さらに光重合開始剤（Ｅ）を含有することが好ましい。このように光重合開始剤（Ｅ）を含有することにより、活性エネルギー線硬化性成分（Ｄ）を効率良く重合させることができ、また重合硬化時間および活性エネルギー線の照射量を少なくすることができる。
【０１００】
このような光重合開始剤（Ｅ）としては、例えば、ベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２，２−ジメトキシ−２−フェニルアセトフェノン、２，２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−［４−（メチルチオ）フェニル］−２−モルフォリノ−プロパン−１−オン、４−（２−ヒドロキシエトキシ）フェニル−２−（ヒドロキシ−２−プロピル）ケトン、ベンゾフェノン、ｐ−フェニルベンゾフェノン、４，４’−ジエチルアミノベンゾフェノン、ジクロロベンゾフェノン、２−メチルアントラキノン、２−エチルアントラキノン、２−ターシャリ−ブチルアントラキノン、２−アミノアントラキノン、２−メチルチオキサントン、２−エチルチオキサントン、２−クロロチオキサントン、２，４−ジメチルチオキサントン、２，４−ジエチルチオキサントン、ベンジルジメチルケタール、アセトフェノンジメチルケタール、ｐ−ジメチルアミノ安息香酸エステル、オリゴ［２−ヒドロキシ−２−メチル−１［４−（１−メチルビニル）フェニル］プロパノン］、２，４，６−トリメチルベンゾイル−ジフェニル−フォスフィンオキサイド、ビス（２，４，６−トリメチルベンゾイル）−フェニルフォスフィンオキサイド等が挙げられる。これらは単独で用いてもよいし、２種以上を組み合わせて用いてもよい。
【０１０１】
粘着性組成物Ｐ中における光重合開始剤（Ｅ）の含有量は、活性エネルギー線硬化性成分（Ｄ）１００質量部に対して、下限値として０．１質量部以上であることが好ましく、特に１質量部以上であることが好ましく、さらには５質量部以上であることが好ましい。また、上限値として３０質量部以下であることが好ましく、特に２０質量部以下であることが好ましく、さらには１２質量部以下であることが好ましい。
【０１０２】
（１−６）各種添加剤
粘着性組成物Ｐには、所望により、アクリル系粘着剤に通常使用されている各種添加剤、例えばシランカップリング剤、防錆剤、紫外線吸収剤、帯電防止剤、粘着付与剤、酸化防止剤、光安定剤、軟化剤、屈折率調整剤などを添加することができる。なお、後述の重合溶媒や希釈溶媒は、粘着性組成物Ｐを構成する添加剤に含まれないものとする。
【０１０３】
粘着性組成物Ｐは、上記の中でもシランカップリング剤を含有することが好ましい。これにより、被着体がプラスチック板であっても、ガラス部材であっても、当該被着体との密着性が向上し、高温高湿条件下での段差追従性および耐ブリスター性がより優れたものとなる。
【０１０４】
シランカップリング剤としては、分子内にアルコキシシリル基を少なくとも１個有する有機ケイ素化合物であって、（メタ）アクリル酸エステル重合体（Ａ）との相溶性がよく、光透過性を有するものが好ましい。
【０１０５】
かかるシランカップリング剤としては、例えば、ビニルトリメトキシシラン、ビニルトリエトキシシラン、メタクリロキシプロピルトリメトキシシラン等の重合性不飽和基含有ケイ素化合物、３−グリシドキシプロピルトリメトキシシラン、２−（３，４−エポキシシクロヘキシル）エチルトリメトキシシラン等のエポキシ構造を有するケイ素化合物、３−メルカプトプロピルトリメトキシシラン、３−メルカプトプロピルトリエトキシシラン、３−メルカプトプロピルジメトキシメチルシラン等のメルカプト基含有ケイ素化合物、３−アミノプロピルトリメトキシシラン、Ｎ−（２−アミノエチル）−３−アミノプロピルトリメトキシシラン、Ｎ−（２−アミノエチル）−３−アミノプロピルメチルジメトキシシラン等のアミノ基含有ケイ素化合物、３−クロロプロピルトリメトキシシラン、３−イソシアネートプロピルトリエトキシシラン、あるいはこれらの少なくとも１つと、メチルトリエトキシシラン、エチルトリエトキシシラン、メチルトリメトキシシラン、エチルトリメトキシシラン等のアルキル基含有ケイ素化合物との縮合物などが挙げられる。これらは、１種を単独で用いてもよく、２種以上を組み合わせて用いてもよい。
【０１０６】
粘着性組成物Ｐ中におけるシランカップリング剤の含有量は、（メタ）アクリル酸エステル重合体（Ａ）１００質量部に対して、０．０１質量部以上であることが好ましく、特に０．０５質量部以上であることが好ましく、さらには０．１質量部以上であることが好ましい。また、当該含有量は、１質量部以下であることが好ましく、特に０．５質量部以下であることが好ましく、さらには０．３質量部以下であることが好ましい。
【０１０７】
（２）粘着性組成物の調製
粘着性組成物Ｐは、（メタ）アクリル酸エステル重合体（Ａ）を製造し、得られた（メタ）アクリル酸エステル重合体（Ａ）と、架橋剤（Ｂ）と、着色剤（Ｃ）とを混合するとともに、所望により活性エネルギー線硬化性成分（Ｄ）、光重合開始剤（Ｅ）、添加剤等を加えることで製造することができる。
【０１０８】
（メタ）アクリル酸エステル重合体（Ａ）は、重合体を構成するモノマーの混合物を通常のラジカル重合法で重合することにより製造することができる。（メタ）アクリル酸エステル重合体（Ａ）の重合は、所望により重合開始剤を使用して、溶液重合法により行うことが好ましい。ただし、本発明はこれに限定されるものではなく、無溶剤にて重合してもよい。重合溶媒としては、例えば、酢酸エチル、酢酸ｎ−ブチル、酢酸イソブチル、トルエン、アセトン、ヘキサン、メチルエチルケトン等が挙げられ、２種類以上を併用してもよい。
【０１０９】
重合開始剤としては、アゾ系化合物、有機過酸化物等が挙げられ、２種類以上を併用してもよい。アゾ系化合物としては、例えば、２,２'−アゾビスイソブチロニトリル、２,２'−アゾビス(２−メチルブチロニトリル)、１,１'−アゾビス（シクロヘキサン１−カルボニトリル）、２,２'−アゾビス（２,４−ジメチルバレロニトリル）、２,２'−アゾビス（２,４−ジメチル−４−メトキシバレロニトリル）、ジメチル２,２'−アゾビス（２−メチルプロピオネート）、４,４'−アゾビス（４−シアノバレリック酸）、２,２'−アゾビス（２−ヒドロキシメチルプロピオニトリル）、２,２'−アゾビス［２−（２−イミダゾリン−２−イル）プロパン］等が挙げられる。
【０１１０】
有機過酸化物としては、例えば、過酸化ベンゾイル、ｔ-ブチルパーベンゾエイト、クメンヒドロパーオキシド、ジイソプロピルパーオキシジカーボネート、ジ−ｎ−プロピルパーオキシジカーボネート、ジ（２−エトキシエチル）パーオキシジカーボネート、ｔ-ブチルパーオキシネオデカノエート、ｔ-ブチルパーオキシビバレート、（３，５，５−トリメチルヘキサノイル）パーオキシド、ジプロピオニルパーオキシド、ジアセチルパーオキシド等が挙げられる。
【０１１１】
なお、上記重合工程において、２−メルカプトエタノール等の連鎖移動剤を配合することにより、得られる重合体の重量平均分子量を調節することができる。
【０１１２】
（メタ）アクリル酸エステル重合体（Ａ）が得られたら、（メタ）アクリル酸エステル重合体（Ａ）の溶液に、架橋剤（Ｂ）、着色剤（Ｃ）、ならびに所望により希釈溶剤、活性エネルギー線硬化性成分（Ｄ）、光重合開始剤（Ｅ）、添加剤等を添加し、十分に混合することにより、溶剤で希釈された粘着性組成物Ｐ（塗布溶液）を得る。なお、上記各成分のいずれかにおいて、固体状のものを用いる場合、あるいは、希釈されていない状態で他の成分と混合した際に析出を生じる場合には、その成分を単独で予め希釈溶媒に溶解もしくは希釈してから、その他の成分と混合してもよい。
【０１１３】
上記希釈溶剤としては、例えば、ヘキサン、ヘプタン、シクロヘキサン等の脂肪族炭化水素、トルエン、キシレン等の芳香族炭化水素、塩化メチレン、塩化エチレン等のハロゲン化炭化水素、メタノール、エタノール、プロパノール、ブタノール、１−メトキシ−２−プロパノール等のアルコール、アセトン、メチルエチルケトン、２−ペンタノン、イソホロン、シクロヘキサノン等のケトン、酢酸エチル、酢酸ブチル等のエステル、エチルセロソルブ等のセロソルブ系溶剤などが用いられる。
【０１１４】
このようにして調製された塗布溶液の濃度・粘度としては、コーティング可能な範囲であればよく、特に制限されず、状況に応じて適宜選定することができる。例えば、粘着性組成物Ｐの濃度が１０〜６０質量％となるように希釈する。なお、塗布溶液を得るに際して、希釈溶剤等の添加は必要条件ではなく、粘着性組成物Ｐがコーティング可能な粘度等であれば、希釈溶剤を添加しなくてもよい。この場合、粘着性組成物Ｐは、（メタ）アクリル酸エステル重合体（Ａ）の重合溶媒をそのまま希釈溶剤とする塗布溶液となる。
【０１１５】
（３）粘着剤層の形成
本実施形態における粘着剤層１１は、好ましくは粘着性組成物Ｐ（の塗布層）を架橋した粘着剤からなる。粘着性組成物Ｐの架橋は、通常は加熱処理により行うことができる。なお、この加熱処理は、所望の対象物に塗布した粘着性組成物Ｐの塗布層から希釈溶剤等を揮発させる際の乾燥処理で兼ねることもできる。
【０１１６】
加熱処理の加熱温度は、５０〜１５０℃であることが好ましく、特に７０〜１２０℃であることが好ましい。また、加熱時間は、１０秒〜１０分であることが好ましく、特に５０秒〜２分であることが好ましい。
【０１１７】
加熱処理後、必要に応じて、常温（例えば、２３℃、５０％ＲＨ）で１〜２週間程度の養生期間を設けてもよい。この養生期間が必要な場合は、養生期間経過後、養生期間が不要な場合には、加熱処理終了後、粘着剤が形成される。
【０１１８】
上記の加熱処理（及び養生）により、架橋剤（Ｂ）を介して（メタ）アクリル酸エステル重合体（Ａ）が十分に架橋される。このようにして得られる粘着剤は、所望のゲル分率や粘着力等の値を満たし易いものとなり、高温高湿条件下での段差追従性および耐ブリスター性に優れたものとなる。
【０１１９】
（４）粘着剤の物性（ゲル分率）
本実施形態における粘着剤のゲル分率は、下限値として２０％以上であることが好ましく、２５％以上であることがより好ましく、３０％以上であることが特に好ましい。粘着剤のゲル分率の下限値が上記であると、粘着剤の凝集力が高くなり、高温高湿条件下での段差追従性がより優れたものとなる。また、本実施形態に係る粘着剤のゲル分率は、上限値として１００％以下であることが好ましく、９０％以下であることがより好ましく、特に８０％以下であることが好ましく、さらには７０％以下であることが好ましい。粘着剤のゲル分率の上限値が上記であると、粘着剤が硬くなり過ぎず、初期の段差追従性および耐久後の段差追従性がともに優れたものとなる。また、良好な粘着力が発現し、被着体との接着性がより優れたものとなる。ここで、粘着剤のゲル分率の測定方法は、後述する試験例に示す通りである。
【０１２０】
活性エネルギー線硬化性の粘着剤の場合、活性エネルギー線硬化後の粘着剤のゲル分率は、下限値として４０％以上であることが好ましく、４５％以上であることがより好ましく、５０％以上であることが特に好ましく、６２％以上であることが最も好ましい。また、当該ゲル分率は、上限値として１００％以下であることが好ましく、９５％以下であることがより好ましく、特に９０％以下であることが好ましく、さらには８５％以下であることが好ましい。活性エネルギー線硬化後の粘着剤のゲル分率が上記の範囲にあると、高温高湿条件下での段差追従性および耐ブリスター性がより優れたものとなる。また、良好な粘着力が発現し、被着体との接着性がより優れたものとなる。
【０１２１】
（５）粘着剤層の厚さ
粘着剤層１１の厚さは、下限値として１０μｍ以上であることが好ましく、２５μｍ以上であることがより好ましく、特に５０μｍ以上であることが好ましい。粘着剤層１１の厚さの下限値が上記であると、着色剤（Ｃ）の含有量との関係で、前述した光学物性が満たされ易く、また、所望の粘着力を発揮し易い。また、優れた段差追従性を発揮し易くする観点からは、下限値として、１２０μｍ以上であることが好ましく、１４０μｍ以上であることがより好ましく、１６０μｍ以上であることが特に好ましく、１８０μｍ以上であることがさらに好ましい。
【０１２２】
また、粘着剤層１１の厚さは、上限値として１０００μｍ以下であることが好ましく、５００μｍ以下であることがより好ましく、特に４００μｍ以下であることが好ましく、さらには３００μｍ以下であることが好ましい。粘着剤層１１の厚さの上限値が上記であると、加工性が良好なものとなる。また、押し跡等による外観不具合が発生しにくくなる。さらに、着色剤（Ｃ）の含有量との関係で、前述した光学物性が満たされ易くなる。なお、粘着剤層１１は単層で形成してもよいし、複数層を積層して形成することもできる。
【０１２３】
なお、表示体２における粘着剤層１１の厚さは、基本的には、本実施形態における粘着シート１の粘着剤層１１の厚さと同じである。
【０１２４】
１−２．剥離シート
剥離シート１２ａ，１２ｂは、粘着シート１の使用時まで粘着剤層１１を保護するものであり、粘着シート１（粘着剤層１１）を使用するときに剥離される。本実施形態に係る粘着シート１において、剥離シート１２ａ，１２ｂの一方または両方は必ずしも必要なものではない。
【０１２５】
剥離シート１２ａ，１２ｂとしては、例えば、ポリエチレンフィルム、ポリプロピレンフィルム、ポリブテンフィルム、ポリブタジエンフィルム、ポリメチルペンテンフィルム、ポリ塩化ビニルフィルム、塩化ビニル共重合体フィルム、ポリエチレンテレフタレートフィルム、ポリエチレンナフタレートフィルム、ポリブチレンテレフタレートフィルム、ポリウレタンフィルム、エチレン酢酸ビニルフィルム、アイオノマー樹脂フィルム、エチレン・（メタ）アクリル酸共重合体フィルム、エチレン・（メタ）アクリル酸エステル共重合体フィルム、ポリスチレンフィルム、ポリカーボネートフィルム、ポリイミドフィルム、フッ素樹脂フィルム等が用いられる。また、これらの架橋フィルムも用いられる。さらに、これらの積層フィルムであってもよい。
【０１２６】
上記剥離シート１２ａ，１２ｂの剥離面（特に粘着剤層１１と接する面）には、剥離処理が施されていることが好ましい。剥離処理に使用される剥離剤としては、例えば、アルキッド系、シリコーン系、フッ素系、不飽和ポリエステル系、ポリオレフィン系、ワックス系の剥離剤が挙げられる。なお、剥離シート１２ａ，１２ｂのうち、一方の剥離シートを剥離力の大きい重剥離型剥離シートとし、他方の剥離シートを剥離力の小さい軽剥離型剥離シートとすることが好ましい。
【０１２７】
剥離シート１２ａ，１２ｂの厚さについては特に制限はないが、通常２０〜１５０μｍ程度である。
【０１２８】
２．物性
（１）ヘイズ値
粘着剤層１１のヘイズ値は、通常、０％以上であり、粘着剤層１１中の着色剤（Ｃ）が染料である場合、０．０１％以上であることが好ましく、０．０５％以上であることがより好ましく、特に０．１％以上であることが好ましい。また、粘着剤層１１中の着色剤（Ｃ）が顔料である場合、粘着剤層１１のヘイズ値は、０．１％以上であることが好ましく、０．５％以上であることがより好ましく、１．０％以上であることが特に好ましく、１．５％以上であることがさらに好ましく、３．０％以上であることが最も好ましい。粘着剤層１１のヘイズ値の下限値が上記であることにより、前述した色差ΔＥが満たされ易くなる。一方、粘着剤層１１のヘイズ値は、８０％以下であることが好ましく、６０％以下であることがより好ましく、特に４０％以下であることが好ましく、視認性の観点から、３０％以下であることが好ましく、２０％以下であることが最も好ましい。粘着剤層１１のヘイズ値の上限値が上記であることにより、前述した全光線透過率および色差ΔＥが満たされ易くなる。なお、本明細書におけるヘイズ値は、ＪＩＳ  Ｋ７１３６：２０００に準じて測定した値とする。
【０１２９】
（２）粘着力
本実施形態に係る粘着シート１のソーダライムガラスに対する粘着力は、下限値として３Ｎ／２５ｍｍ以上であることが好ましく、５Ｎ／２５ｍｍ以上であることがより好ましく、１０Ｎ／２５ｍｍ以上であることが特に好ましく、２０Ｎ／２５ｍｍ以上であることがさらに好ましい。粘着力の下限値が上記であると、高温高湿条件下での段差追従性および耐ブリスター性がより優れたものとなる。また、本実施形態に係る粘着シート１のソーダライムガラスに対する粘着力は、上限値として１００Ｎ／２５ｍｍ以下であることが好ましく、９０Ｎ／２５ｍｍ以下であることがより好ましく、７０Ｎ／２５ｍｍ以下であることが特に好ましい。粘着力の上限値が上記であると、良好なリワーク性が得られ、貼合ミスが生じた場合、表示体構成部材、特に高価な表示体構成部材の再利用が可能となる。
【０１３０】
ここで、本明細書における粘着力は、基本的にはＪＩＳ  Ｚ０２３７：２００９に準じた１８０度引き剥がし法により測定した粘着力をいうが、測定サンプルは２５ｍｍ幅、１００ｍｍ長とし、当該測定サンプルを被着体に貼付し、０．５ＭＰａ、５０℃で２０分加圧した後、常圧、２３℃、５０％ＲＨの条件下で２４時間放置してから、剥離速度３００ｍｍ／ｍｉｎにて測定するものとする。なお、活性エネルギー線硬化性の粘着剤の場合には、被着体貼付後に活性エネルギー線硬化した粘着剤層についての粘着力であるものとする。
【０１３１】
３．粘着シートの製造
粘着シート１の一製造例としては、一方の剥離シート１２ａ（または１２ｂ）の剥離面に、上記粘着性組成物Ｐの塗布溶液を塗布し、加熱処理を行って粘着性組成物Ｐを熱架橋し、塗布層を形成した後、その塗布層に他方の剥離シート１２ｂ（または１２ａ）の剥離面を重ね合わせる。養生期間が必要な場合は養生期間をおくことにより、養生期間が不要な場合はそのまま、上記塗布層が粘着剤層１１となる。これにより、上記粘着シート１が得られる。加熱処理および養生の条件については、前述した通りである。
【０１３２】
粘着シート１の他の製造例としては、一方の剥離シート１２ａの剥離面に、上記粘着性組成物Ｐの塗布溶液を塗布し、加熱処理を行って粘着性組成物Ｐを熱架橋し、塗布層を形成して、塗布層付きの剥離シート１２ａを得る。また、他方の剥離シート１２ｂの剥離面に、上記粘着性組成物Ｐの塗布溶液を塗布し、加熱処理を行って粘着性組成物Ｐを熱架橋し、塗布層を形成して、塗布層付きの剥離シート１２ｂを得る。そして、塗布層付きの剥離シート１２ａと塗布層付きの剥離シート１２ｂとを、両塗布層が互いに接触するように貼り合わせる。ここで、塗布層付きの剥離シートを複数作製し、その塗布層を所望の数だけ貼合してもよい。養生期間が必要な場合は養生期間をおくことにより、養生期間が不要な場合はそのまま、上記の積層された塗布層が粘着剤層１１となる。これにより、上記粘着シート１が得られる。この製造例によれば、粘着剤層１１が厚い場合であっても、安定して製造することが可能となる。
【０１３３】
上記粘着性組成物Ｐの塗布溶液を塗布する方法としては、例えばバーコート法、ナイフコート法、ロールコート法、ブレードコート法、ダイコート法、グラビアコート法等を利用することができる。
【０１３４】
〔表示体の製造〕
上記表示体２を製造するには、一例として、粘着シート１の一方の剥離シート１２ａを剥離して、粘着シート１の露出した粘着剤層１１を、第１の表示体構成部材２１の印刷層３が存在する側の面に貼合する。
【０１３５】
その後、粘着シート１の粘着剤層１１から他方の剥離シート１２ｂを剥離して、粘着シート１の露出した粘着剤層１１と第２の表示体構成部材２２とを貼合する。また、他の例として、第１の表示体構成部材２１および第２の表示体構成部材２２の貼合順序を入れ替えてもよい。
【０１３６】
粘着剤層１１が活性エネルギー線硬化性の場合には、上記のように粘着剤層１１を介して第１の表示体構成部材２１と第２の表示体構成部材２２とを貼合した後に、粘着剤層１１に対して活性エネルギー線を照射する。これにより、粘着剤層１１中のエネルギー線硬化性成分（Ｃ）が重合し、粘着剤層１１が硬化する。粘着剤層１１に対するエネルギー線の照射は、通常、第１の表示体構成部材２１または第２の表示体構成部材２２のいずれか一方越しに行い、好ましくは、保護パネルとしての第１の表示体構成部材２１越しに行う。
【０１３７】
活性エネルギー線とは、電磁波または荷電粒子線の中でエネルギー量子を有するものをいい、具体的には、紫外線や電子線などが挙げられる。活性エネルギー線の中でも、取扱いが容易な紫外線が特に好ましい。
【０１３８】
紫外線の照射は、高圧水銀ランプ、フュージョンＨランプ、キセノンランプ等によって行うことができ、紫外線の照射量は、照度が５０〜１０００ｍＷ／ｃｍ２程度であることが好ましく、１００〜５００ｍＷ／ｃｍ２程度であることが好ましい。また、光量は、５０〜１００００ｍＪ／ｃｍ２であることが好ましく、２００〜７０００ｍＪ／ｃｍ２であることがより好ましく、５００〜３０００ｍＪ／ｃｍ２であることが特に好ましい。一方、電子線の照射は、電子線加速器等によって行うことができ、電子線の照射量は、１０〜１０００ｋｒａｄ程度が好ましい。
【０１３９】
上記のように活性エネルギー線照射によって硬化した粘着剤層１１を有する表示体２では、優れた耐ブリスター性が発揮される。例えば、表示体２が、例えば高温高湿条件下（例えば、８５℃、８５％ＲＨ）に置かれ、第１の表示体構成部材２１および／または第２の表示体構成部材２２からアウトガスが発生した場合でも、粘着剤層１１と表示体構成部材２１，２２との界面において気泡、浮き、剥がれ等のブリスターが発生することが抑制される。
【０１４０】
また、上記表示体２において、粘着剤層１１が粘着性組成物Ｐから形成されたものである場合、粘着剤層１１は高温高湿条件下での段差追従性に優れる。このため、表示体２が、例えば高温高湿条件下（例えば、８５℃、８５％ＲＨ）に置かれた場合でも、段差近傍に気泡、浮き、剥がれ等が発生することが抑制される。
【０１４１】
〔他の表示体〕
本発明の他の実施形態に係る表示体を、図３に示す。図３の実施形態に係る表示体２Ａは、前述した表示体２と同様の構成を有するが、粘着剤層１１が、着色粘着剤層１１１と無色粘着剤層１１２との積層体となっている。そして、無色粘着剤層１１２が、第１の表示体構成部材２１における凸部としての印刷層３に接する側に位置している。
【０１４２】
着色粘着剤層１１１は、前述した表示体２の粘着剤層１１と同様であり、着色剤によって着色されている。一方、無色粘着剤層１１２は、着色剤によって着色されておらず、無色透明であることが好ましい。
【０１４３】
仮に、着色粘着剤層１１１を第１の表示体構成部材２１における印刷層３に接する側に位置させた場合、当該着色粘着剤層１１１は、印刷層３による凹凸に起因して、圧縮されたり変形したりする。これにより、着色粘着剤層１１１の色に濃淡ができて、透過率にムラが発生する場合がある。例えば、着色粘着剤層１１１が圧縮された部分では、色が濃くなり、透過率が低下する場合がある。これに対し、上記のように、第１の表示体構成部材２１における印刷層３に接する層を無色粘着剤層１１２とすることにより、印刷層３による凹凸に起因して、着色粘着剤層１１１が圧縮されたり変形したりすることが抑制される。それにより、粘着剤層１１における透過率のムラを抑制することができ、表示体の外観品質を向上させて、意匠性をより向上させることができる。
【０１４４】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【０１４５】
例えば、粘着シート１における剥離シート１２ａ，１２ｂのいずれか一方または両方は省略されてもよく、また、剥離シート１２ａおよび／または１２ｂの替わりに所望の光学部材が積層されてもよい。また、第１の表示体構成部材２１は、印刷層３を有しないものであってもよい。この場合、表示体２は、一例として周縁部に黒色等の枠材を有していてもよい。
【実施例】
【０１４６】
以下、実施例等により本発明をさらに具体的に説明するが、本発明の範囲はこれらの実施例等に限定されるものではない。
【０１４７】
〔実施例１〕
１．（メタ）アクリル酸エステル重合体の調製
アクリル酸２−エチルヘキシル６０質量部、アクリル酸イソボルニル１０質量部、Ｎ−アクリロイルモルホリン１０質量部、およびアクリル酸２−ヒドロキシエチル２０質量部を溶液重合法により共重合させて、（メタ）アクリル酸エステル重合体（Ａ）を調製した。この（メタ）アクリル酸エステル重合体（Ａ）の分子量を後述する方法で測定したところ、重量平均分子量（Ｍｗ）５０万であった。
【０１４８】
２．粘着性組成物の調製
上記工程１で得られた（メタ）アクリル酸エステル重合体（Ａ）１００質量部（固形分換算値；以下同じ）と、架橋剤（Ｂ）としてのトリメチロールプロパン変性トリレンジイソシアネート（トーヨーケム社製，製品名「ＢＨＳ８５１５」）０．２質量部と、着色剤（Ｃ）としてのカーボンブラック系黒色顔料（Ｃ１）０．０４質量部と、活性エネルギー線硬化性成分（Ｄ）としてのε−カプロラクトン変性トリス−（２−アクリロキシエチル）イソシアヌレート（Ｄ１；新中村化学社製，製品名「ＮＫエステル  Ａ−９３００−１ＣＬ」）５．０質量部と、光重合開始剤（Ｅ）としての１−ヒドロキシシクロヘキシルフェニルケトンおよびベンゾフェノンの質量比１：１の混合品０．５質量部と、シランカップリング剤としての３−グリシドキシプロピルトリメトキシシラン０．２質量部とを混合し、十分に撹拌して、メチルエチルケトンで希釈することにより、粘着性組成物の塗布溶液を得た。
【０１４９】
ここで、（メタ）アクリル酸エステル重合体（Ａ）を１００質量部（固形分換算値）とした場合の粘着性組成物の各配合（固形分換算値）を表１に示す。なお、表１に記載の略号等の詳細は以下の通りである。
[（メタ）アクリル酸エステル重合体（Ａ）]
２ＥＨＡ：アクリル酸２−エチルヘキシル
ＩＢＸＡ：アクリル酸イソボルニル
ＡＣＭＯ：Ｎ−アクリロイルモルホリン
ＨＥＡ：アクリル酸２−ヒドロキシエチル
ＭＭＡ：メタクリル酸メチル
ＢＡ：アクリル酸ｎ−ブチル
ＡＡ：アクリル酸
[架橋剤（Ｂ）]
ＴＤＩ：トリメチロールプロパン変性トリレンジイソシアネート（トーヨーケム社製，製品名「ＢＨＳ８５１５」）
ＸＤＩ：トリメチロールプロパン変性キシリレンジイソシアネート（綜研化学社製，製品名「ＴＤ−７５」）
エポキシ：１，３−ビス（Ｎ，Ｎ−ジグリシジルアミノメチル）シクロヘキサン（三菱ガス化学社製，製品名「ＴＥＴＲＡＤ−Ｃ」）
[着色剤（Ｃ）] 
Ｃ１〜Ｃ２：表２に示される物性を有するカーボンブラック系黒色顔料
[活性エネルギー線硬化性成分（Ｄ）]
Ｄ１：ε−カプロラクトン変性トリス−（２−アクリロキシエチル）イソシアヌレート（新中村化学社製，製品名「ＮＫエステル  Ａ−９３００−１ＣＬ」）
Ｄ２：トリシクロデカンジメタノールジアクリレート（新中村化学社製，製品名「ＮＫエステル  Ａ−ＤＣＰ」）
【０１５０】
Ｃ１〜Ｃ２の着色剤を酢酸エチルで１万倍希釈した液について、ＪＩＳ  Ｋ７１３６：２０００に準じて、ヘイズメーター（日本電色工業社製，製品名「ＳＨ−７０００」，光路長１０ｍｍ）を用いてヘイズ値（％）を測定した。その測定値から、波長７８０ｎｍにおけるヘイズ値と、波長３８０ｎｍにおけるヘイズ値との差分、波長７８０ｎｍにおけるヘイズ値と、波長３８０ｎｍにおけるヘイズ値との平均値である平均ヘイズ、波長領域３８０ｎｍ〜７８０ｎｍの５ｎｍピッチの各波長におけるヘイズ値の標準偏差を算出した。それぞれの結果を表２に示す。
【０１５１】
３．粘着シートの製造
上記工程２で得られた粘着性組成物の塗布溶液を、ポリエチレンテレフタレートフィルムの片面をシリコーン系剥離剤で剥離処理した重剥離型剥離シート（リンテック社製，製品名「ＳＰ−ＰＥＴ７５２１５０」）の剥離処理面に、ナイフコーターで塗布した。そして、塗布層に対し、９０℃で１分間加熱処理して塗布層（厚さ：５０μｍ）を形成することで、塗布層付きの重剥離型剥離シートを作製した。
【０１５２】
一方、上記工程２で得られた粘着性組成物の塗布溶液を、ポリエチレンテレフタレートフィルムの片面をシリコーン系剥離剤で剥離処理した軽剥離型剥離シート（リンテック社製，製品名「ＳＰ−ＰＥＴ３８２１２０」）の剥離処理面に、ナイフコーターで塗布した。そして、塗布層に対し、９０℃で１分間加熱処理して塗布層（厚さ：５０μｍ）を形成することで、塗布層付きの軽剥離型剥離シートを４枚作製した。
【０１５３】
上記で得られた塗布層付きの重剥離型剥離シートにおける塗布層側の面と、上記で得られた塗布層付きの軽剥離型剥離シートのうちの１枚における塗布層側の面とを貼合し、厚さ１００μｍの塗布層が、重剥離型剥離シートと軽剥離型剥離シートとにより挟持された第１の積層体を得た。
【０１５４】
次に、上記第１の積層体から軽剥離型剥離シートを剥離し、露出した塗布層の露出面と、上記で得られた塗布層付きの軽剥離型剥離シートのうちの１枚における塗布層側の面とを貼合し、厚さ１５０μｍの塗布層が、重剥離型剥離シートと軽剥離型剥離シートとにより挟持された第２の積層体を得た。これと同様の工程を繰り返すことにより、厚さ２５０μｍの塗布層が、重剥離型剥離シートと軽剥離型剥離シートとにより挟持された第４の積層体を得た。
【０１５５】
その後、上記第４の積層体を、２３℃、５０％ＲＨの条件下で７日間養生することにより、重剥離型剥離シート／粘着剤層（厚さ：２５０μｍ）／軽剥離型剥離シートの構成からなる粘着シートを製造した。
【０１５６】
なお、上記粘着剤層の厚さは、ＪＩＳ  Ｋ７１３０に準拠し、定圧厚さ測定器（テクロック社製，製品名「ＰＧ−０２」）を使用して測定した値である。
【０１５７】
〔実施例２〜１１，比較例１〜２〕
（メタ）アクリル酸エステル重合体（Ａ）を構成する各モノマーの種類および割合、（メタ）アクリル酸エステル重合体（Ａ）の重量平均分子量（Ｍｗ）、架橋剤（Ｂ）の種類および配合量、着色剤（Ｃ）の種類および配合量、活性エネルギー線硬化性成分（Ｄ）の種類および配合量、光重合開始剤（Ｅ）の配合量、シランカップリング剤の配合量、ならびに粘着剤層の厚さを表１に示すように変更する以外、実施例１と同様にして粘着シートを製造した。なお、実施例６、１０および１１では、剥離シート上に形成した粘着剤層の厚みおよび積層数を変えることにより、粘着剤層の厚さを変更した。
【０１５８】
前述した重量平均分子量（Ｍｗ）は、ゲルパーミエーションクロマトグラフィー（ＧＰＣ）を用いて以下の条件で測定（ＧＰＣ測定）したポリスチレン換算の重量平均分子量である。
＜測定条件＞
・ＧＰＣ測定装置：東ソー社製，ＨＬＣ−８０２０
・ＧＰＣカラム（以下の順に通過）：東ソー社製
ＴＳＫ  ｇｕａｒｄ  ｃｏｌｕｍｎ  ＨＸＬ−Ｈ
ＴＳＫ  ｇｅｌ  ＧＭＨＸＬ（×２）
ＴＳＫ  ｇｅｌ  Ｇ２０００ＨＸＬ
・測定溶媒：テトラヒドロフラン
・測定温度：４０℃
【０１５９】
〔試験例１〕（ゲル分率の測定）
実施例および比較例で得られた粘着シートを８０ｍｍ×８０ｍｍのサイズに裁断して、その粘着剤層をポリエステル製メッシュ（メッシュサイズ２００）に包み、その質量を精密天秤にて秤量し、上記メッシュ単独の質量を差し引くことにより、粘着剤のみの質量を算出した。このときの質量をＭ１とする。
【０１６０】
次に、上記ポリエステル製メッシュに包まれた粘着剤を、室温下（２３℃）で酢酸エチルに２４時間浸漬させた。その後粘着剤を取り出し、温度２３℃、相対湿度５０％の環境下で、２４時間風乾させ、さらに８０℃のオーブン中にて１２時間乾燥させた。乾燥後、その質量を精密天秤にて秤量し、上記メッシュ単独の質量を差し引くことにより、粘着剤のみの質量を算出した。このときの質量をＭ２とする。ゲル分率（％)は、（Ｍ２／Ｍ１）×１００で表される。これにより、粘着剤のゲル分率（ＵＶ照射前）を導出した。結果を表３に示す。
【０１６１】
一方、実施例（実施例７以外）および比較例で得られた粘着シートの粘着剤層に対して、軽剥離型剥離シート越しに、下記の条件で活性エネルギー線（紫外線；ＵＶ）を照射し、粘着剤層を硬化させた。この硬化した粘着剤層の粘着剤について、上記と同様にしてゲル分率（ＵＶ照射後）を導出した。結果を表３に示す。      
【０１６２】
＜活性エネルギー線照射条件＞
・高圧水銀ランプ使用
・照度２００ｍＷ／ｃｍ２，光量２０００ｍＪ／ｃｍ２
・ＵＶ照度・光量計はアイグラフィックス社製「ＵＶＰＦ−Ａ１」を使用
【０１６３】
〔試験例２〕（全光線透過率の測定）
実施例および比較例で得られた粘着シートの粘着剤層をガラスに貼合して、これを測定用サンプルとした。ガラスでバックグラウンド測定を行った上で、上記測定用サンプルについて、ＪＩＳ  Ｋ７３６１−１：１９９７に準じて、ヘイズメーター（日本電色工業社製，製品名「ＮＤＨ−５０００」）を用いて全光線透過率（％）を測定した。結果を表３に示す。
【０１６４】
〔試験例３〕（ヘイズ値の測定）
実施例および比較例で得られた粘着シートの粘着剤層について、ＪＩＳ  Ｋ７１３６：２０００に準じて、ヘイズメーター（日本電色工業社製，製品名「ＮＤＨ−５０００」）を用いてヘイズ値（％）を測定した。結果を表３に示す。
【０１６５】
〔試験例４〕（Ｌ*ａ*ｂ*の測定）
実施例および比較例で得られた粘着シートの粘着剤層について、同時測光分光式色度計（日本電色工業社製，製品名「ＳＱ２０００」）を使用し、透過光において、ＣＩＥ１９７６Ｌ*ａ*ｂ*表色系により規定される明度Ｌ*（Ｌ*１）、色度ａ*（ａ*１）および色度ｂ*（ｂ*１）を測定した。結果を表３に示す。
【０１６６】
第１のガラス板（ＮＳＧプレシジョン社製，製品名「コーニングガラス  イーグルＸＧ」，縦９０ｍｍ×横５０ｍｍ×厚み０.５ｍｍ）の表面に、紫外線硬化型インク（帝国インキ社製，製品名「ＰＯＳ−９１１墨」）を額縁状（外形：縦９０ｍｍ×横５０ｍｍ，幅５ｍｍ）にスクリーン印刷した。次いで、紫外線を照射（８０Ｗ／ｃｍ２，メタルハライドランプ２灯，ランプ高さ１５ｃｍ，ベルトスピード１０〜１５ｍ／分）して、印刷した上記紫外線硬化型インクを硬化させ、印刷層による段差（段差の高さ：１０μｍ）を有する印刷層付ガラス板を作製した。
【０１６７】
次いで、２枚の偏光板を、偏光軸がクロスニコル状態（偏光軸：∠４５°，∠１３５°）となるように透明粘着シート（リンテック社製、製品名「ＯＰＴＥＲＩＡ  ＭＯ−Ｔ０１５」）を介して貼合し、偏光板／透明粘着シート／偏光板からなる第１の積層体を作製した。さらに、一方の偏光板の面に、透明粘着シート（リンテック社製，製品名「ＯＰＴＥＲＩＡ  ＭＯ−Ｔ０１５」）を介して、第２のガラス板（ＮＳＧプレシジョン社製，製品名「コーニングガラス  イーグルＸＧ」，縦９０ｍｍ×横５０ｍｍ×厚み０.５ｍｍ）を貼合し、偏光板／透明粘着シート／偏光板／透明粘着シート／ガラス板からなる第２の積層体を作製した。なお、２枚の偏光板はクロスニコル状態に配置しているため、消光状態となっている。
【０１６８】
実施例および比較例で得られた粘着シートを縦９０ｍｍ×横５０ｍｍに裁断し後、粘着シートから軽剥離型剥離シートを剥がし、露出した粘着剤層を、上記で得られた第２の積層体の偏光板側に貼合し、第３の積層体を作製した。次いで、重剥離型剥離シートを剥がして、露出した粘着剤層が、額縁状の印刷層全面を覆うように上記第３の積層体を印刷段差付ガラス板に貼合した。その後、第１のガラス板越しに、試験例１と同様の条件で活性エネルギー線を照射して、粘着剤層を硬化させて、これをサンプルとした。なお、実施例７は、活性エネルギー線を照射しない状態とした。
【０１６９】
上記のようにして得られたサンプルの非印刷層部分（表示体における表示部に該当）および印刷層部分（表示体における非表示部に該当）について、分光測色計（ＢＹＫ社製，製品名「スペクトローガイド」）を使用し、第１のガラス板側からの入射光の反射光において、ＣＩＥ１９７６Ｌ*ａ*ｂ*表色系により規定される、表示部の明度Ｌ*（Ｌ*２）、表示部の色度ａ*（ａ*２）および表示部の色度ｂ*（ｂ*２）、ならびに非表示部の明度Ｌ*（Ｌ*３）、非表示部の色度ａ*（ａ*３）および非表示部の色度ｂ*（ｂ*３）を測定した。結果を表３に示す。
【０１７０】
上記の結果から、以下の式（Ｉ）によって色差ΔＥを算出した。結果を表３に示す。
【数４】
2020192708.tif 000006
【０１７１】
〔試験例５〕（粘着力の測定）
実施例および比較例で得られた粘着シートから軽剥離型剥離シートを剥離し、露出した粘着剤層を、易接着層を有するポリエチレンテレフタレート（ＰＥＴ）フィルム（東洋紡社製，製品名「ＰＥＴ  Ａ４３００」，厚さ：１００μｍ）の易接着層に貼合し、重剥離型剥離シート／粘着剤層／ＰＥＴフィルムの積層体を得た。得られた積層体を２５ｍｍ幅、１００ｍｍ長に裁断し、これをサンプルとした。
【０１７２】
２３℃、５０％ＲＨの環境下にて、上記サンプルから重剥離型剥離シートを剥離し、露出した粘着剤層をソーダライムガラス（日本板硝子社製）に貼付したのち、栗原製作所社製オートクレーブにて０．５ＭＰａ、５０℃で、２０分加圧した。その後、２３℃、５０％ＲＨの条件下で２４時間放置した。
【０１７３】
次に、上記重剥離型剥離シート越しに、試験例１と同様の条件で活性エネルギー線を照射し、粘着剤層を硬化させた。なお、実施例７の粘着シートについては、活性エネルギー線を照射しない状態とした。そして、引張試験機（オリエンテック社製，製品名「テンシロン」）を用い、剥離速度３００ｍｍ／ｍｉｎ、剥離角度１８０度の条件で粘着力（Ｎ／２５ｍｍ）を測定した。ここに記載した以外の条件はＪＩＳ  Ｚ０２３７:２００９に準拠して、測定を行った。結果を表３に示す。
【０１７４】
〔試験例６〕（外観調和性の評価）
試験例４で得られたサンプルにおいて、非印刷層部分（表示体における表示部に該当）と印刷層部分（表示体における非表示部に該当）とが馴染んでいる（一体感がある）かどうかを、３波長蛍光灯下（蛍光灯からの距離：２００ｃｍ）にて、目視で判断し、以下の基準により外観調和性を評価した。結果を表３に示す。
◎：非印刷層部分と印刷層部分とが非常に馴染んでいた。
○：非印刷層部分と印刷層部分とがある程度馴染んでいた。
×：非印刷層部分と印刷層部分とが明らかに馴染んでいなかった。
【０１７５】
〔試験例７〕（視認性の評価）
実施例および比較例で得られた粘着シートを縦７０ｍｍ×横７０ｍｍに裁断し、当該粘着シートの粘着剤層を、２枚のソーダライムガラス板（日本板硝子社製，縦７０ｍｍ×横７０ｍｍ×厚さ１．１ｍｍ）で挟持するように貼合した。次いで、一方のソーダライムガラス板越しに、試験例１と同様の条件で活性エネルギー線を照射して、粘着剤層を硬化させて、これをサンプルとした。なお、実施例７は、活性エネルギー線を照射しない状態とした。
【０１７６】
一方、サイズ１５．６インチ、解像度１３６６×７６８のディスプレイ（富士通社製，製品名「ＬＩＴＥＢＯＯＫ  Ａ５７４／Ｈ」）において、白背景、黒字の文字（字体：ＭＳ  Ｐゴシック）を、５ポイントから２０ポイントの大きさ（１ポイント刻み）で１００％表示した。
【０１７７】
上記ディスプレイの上に、上記で得られたサンプルを配置した。そして、ディスプレイから５０ｃｍの位置において、目視により視認できる文字のサイズを確認し、以下の基準により視認性を評価した。結果を表３に示す。
◎：６ポイントの文字が視認できた。
○：６ポイントの文字は完全には視認できなかったが、８ポイントの文字は視認できた。
△：８ポイントの文字は完全には視認できなかったが、１５ポイントの文字は視認できた。
×：１５ポイントの文字が視認できなかった。
【０１７８】
〔試験例８〕（段差追従性の評価）
ガラス板（ＮＳＧプレシジョン社製，製品名「コーニングガラス  イーグルＸＧ」，縦９０ｍｍ×横５０ｍｍ×厚み０.５ｍｍ）の表面に、紫外線硬化型インク（帝国インキ社製，製品名「ＰＯＳ−９１１墨」）を額縁状（外形：縦９０ｍｍ×横５０ｍｍ，幅５ｍｍ）にスクリーン印刷した。次いで、紫外線を照射（８０Ｗ／ｃｍ２，メタルハライドランプ２灯，ランプ高さ１５ｃｍ，ベルトスピード１０〜１５ｍ／分）して、印刷した上記紫外線硬化型インクを硬化させ、印刷層による段差（段差の高さ：５μｍ，１０μｍ）を有する段差付ガラス板を作製した。
【０１７９】
実施例および比較例で得られた粘着シートから軽剥離型剥離シートを剥がし、露出した粘着剤層を、易接着層を有するポリエチレンテレフタレート（ＰＥＴ）フィルム（東洋紡社製，製品名「ＰＥＴ  Ａ４３００」，厚さ：１００μｍ）の易接着層に貼合した。次いで、重剥離型剥離シートを剥がし、粘着剤層を表出させた。そして、ラミネーター（フジプラ社製，製品名「ＬＰＤ３２１４」）を用いて、粘着剤層が額縁状の印刷全面を覆うように上記積層体を各段差付ガラス板にラミネートした。その後、５０℃、０．５ＭＰａの条件下で２０分間オートクレーブ処理し、常圧、２３℃、５０％ＲＨにて２４時間放置した。
【０１８０】
次に、上記ＰＥＴフィルム越しに、試験例１と同様の条件で活性エネルギー線を照射し、粘着剤層を硬化させた。続いて、８５℃、８５％ＲＨの湿熱条件下にて７２時間保管した。その後、以下の基準に基づいて段差追従性を評価した。段差追従性は、粘着剤層により印刷段差が完全に埋められている場合には良好と判断し、印刷段差と粘着剤層との界面で浮きや剥がれなどが観察された場合は、印刷段差に追従できなかったと判断される。なお、実施例７は、活性エネルギー線を照射しない以外、上記と同様にして段差追従性を評価した。結果を表３に示す。
◎：印刷段差１０μｍで良好
○：印刷段差５μｍで良好
×：印刷段差５μｍで浮き剥がれ有り
【０１８１】
〔試験例９〕（耐ブリスター性の評価）
実施例および比較例で得られた粘着シートから軽剥離型剥離シートを剥がし、露出した粘着剤層を、ＰＣ板にＰＭＭＡ層を積層したプラスチック板（三菱ガス化学社製，製品名「ユーピロン・シート  ＭＲ５８Ｕ」，厚さ：０．７ｍｍ，紫外線吸収剤含有）のＰＣ板側に貼合して、粘着剤層付きプラスチック板を得た。
【０１８２】
上記で得られた粘着剤層付きプラスチック板から重剥離型剥離シートを剥離し、露出した粘着剤層を介して、当該プラスチック板を７０ｍｍ×１５０ｍｍの大きさのソーダライムガラス板（日本板硝子社製，厚さ：０．７ｍｍ）に貼付した。そして、５０℃、０．５ＭＰａの条件下で２０分間オートクレーブ処理し、常圧、２３℃、５０％ＲＨにて２４時間放置した。次に、上記粘着剤層に対して、プラスチック板越しに、試験例１と同様の条件で活性エネルギー線を照射し、粘着剤層を硬化させた。
【０１８３】
得られた積層体について、８５℃、８５％ＲＨの高温高湿条件下にて７２時間保管した。そして、粘着剤層と被着体（プラスチック板，ガラス板）との界面における状態を目視により確認し、以下の基準により耐ブリスター性を評価した。なお、実施例７は、活性エネルギー線を照射しない以外、上記と同様にして耐ブリスター性を評価した。結果を表３に示す。
◎…気泡や浮き・剥がれがなかった。
○…浮き・剥がれはなく、気泡がわずかに発生したが、問題ないレベルだった。
△…浮き・剥がれはなかったが、気泡が多く発生した。
×…浮き・剥がれが発生した。
【０１８４】
【表１】
2020192708.tif 000007
【０１８５】
【表２】
2020192708.tif 000008
【０１８６】
【表３】
2020192708.tif 000009
【０１８７】
表３から分かるように、実施例で得られた粘着シートを使用したものは、外観調和性および視認性に優れていた。また、実施例１１以外の実施例で得られた粘着シートを使用したものは、段差追従性にも優れていた。さらに、実施例７以外の実施例で得られた粘着シートを使用したものは、耐ブリスター性にも優れていた。
【産業上の利用可能性】
【０１８８】
本発明の粘着シートは、例えば、黒色の印刷層を有する保護パネルと所望の表示体構成部材との貼合などに好適に使用することができる。
【符号の説明】
【０１８９】
１…粘着シート
１１…粘着剤層
１２ａ，１２ｂ…剥離シート
２，２Ａ…表示体
１１１…着色粘着剤層
１１２…無色粘着剤層
２１…第１の表示体構成部材
２２…第２の表示体構成部材
３…印刷層（凸部）
【図１】
2020192708.tif 000013
【図２】
2020192708.tif 000014
【図３】
2020192708.tif 000015